(57)【要約】      （修正有）【課題】波長が３７５ｎｍから４２０ｎｍの光を含むエネルギー線に対して活性であり、かつ炭素原子、水素原子及び酸素原子のみからなるα−ヒドロキシアルキルフェノン系又はベンジルメチルケタール系のラジカル重合開始剤を活性化するラジカル重合増感剤を提供。【解決手段】特定の１０，１０’−ビス（アシルオキシ）−９，９’−ビアントラセン化合物を含有するラジカル重合増感剤。【選択図】なし【特許請求の範囲】
【請求項１】
下記一般式（１）で示される１０，１０’−ビス（アシルオキシ）−９，９’−ビアントラセン化合物を含有するラジカル重合増感剤。
【化１】
2014129309.tif 000013
（一般式（１）において、Ｒは、炭素数１〜１２のアルキル基又は炭素数６〜１２のアリール基のうちのいずれかを示し、Ｘ及びＹは同一であっても異なっていてもよく、水素原子又は炭素数１〜８のアルキル基のうちのいずれかを示す。）
【請求項２】
請求項１に記載のラジカル重合増感剤、α−ヒドロキシアルキルフェノン系又はベンジルメチルケタール系ラジカル重合開始剤、及びラジカル重合性化合物を含有するラジカル重合性組成物。
【請求項３】
α−ヒドロキシアルキルフェノン系ラジカル重合開始剤が、２−ヒドロキシ−２−メチル−１−フェニルプロパン−１−オン及び／又は１−ヒドロキシシクロヘキシルフェニルケトンであることを特徴とする、請求項２に記載のラジカル重合性組成物。
【請求項４】
ベンジルメチルケタール系ラジカル重合開始剤が、２，２’−ジメトキシ−１，２−ジフェニルエタン−１−オンであることを特徴とする、請求項２に記載のラジカル重合性組成物。
【請求項５】
請求項２乃至請求項４のいずれか一項に記載のラジカル重合性組成物を、波長が３７５ｎｍから４２０ｎｍの光を含むエネルギー線を照射することにより重合させる重合方法。
【請求項６】
波長が３７５ｎｍから４２０ｎｍの光を含むエネルギー線の照射源が、中心波長が３９５ｎｍの紫外ＬＥＤであることを特徴とする請求項５に記載の重合方法。
【発明の詳細な説明】
【技術分野】
【０００１】
本発明は、１０，１０’−ビス（アシルオキシ）−９，９’−ビアントラセン化合物を含有するラジカル重合増感剤に関する。
【背景技術】
【０００２】
現在、エネルギー線硬化樹脂がコーティング、インキ、電子材料などの分野で広く用いられている。エネルギー線硬化樹脂は、エネルギー線重合性組成物にエネルギー線、例えば紫外線や電子線などを照射することにより重合、硬化させることによって得られる。このエネルギー線で硬化させる技術は、例えば木工用塗料、金属などのコーティング材、スクリーン印刷やオフセット印刷用インキ、電子基板に用いられるドライフィルムレジスト、また、ホログラム材料、封止剤、オーバーコート材、光造形用樹脂、接着剤などさまざまな用途に用いられている。
【０００３】
そして、このエネルギー線重合性組成物は、主に重合性化合物とエネルギー照射により重合性化合物の重合を開始させる重合開始剤より構成されている。重合方法としては、ラジカル重合、カチオン重合、アニオン重合があり、ラジカル重合が古くから最も広く用いられている。このラジカル重合では、ラジカル重合開始剤を用い、エネルギー線、主に紫外線を照射することにより、ラジカル重合開始剤によりラジカルを発生させ、重合性化合物の重合を開始させている。
【０００４】
ラジカル重合開始剤は、主に分子内開裂型と水素引抜き型に分類される。分子内開裂型のラジカル重合開始剤では、特定波長の光を吸収することで、特定の部位の結合が切断され、その切断された部位にラジカルが発生し、それが重合開始剤となり重合性化合物の重合が始まる。一方、水素引き抜き型の場合は、特定波長の光を吸収し励起状態になり、その励起種が周囲にある水素供与体から水素引き抜き反応を起こし、ラジカルが発生し、それが重合開始剤となり重合性化合物の重合が始まる。
【０００５】
水素引き抜き型ラジカル重合開始剤は、水素供与体が必要であり、ラジカル発生効率が悪く感度が低い等の問題がある。一方、分子内開裂型ラジカル重合開始剤は、ラジカル発生効率は良好で感度が高いため広く用いられている。
【０００６】
よく用いられている分子内開裂型ラジカル重合開始剤として、アルキルフェノン系ラジカル重合開始剤、アシルホスフィンオキサイド系ラジカル重合開始剤、オキシムエステル系ラジカル重合開始剤が知られている。これらはカルボニル基に隣接した結合がα開裂して、ラジカル種を生成するタイプのものである。アルキルフェノン系ラジカル重合開始剤としては、ベンジルメチルケタール系ラジカル重合開始剤、α−ヒドロキシアルキルフェノン系ラジカル重合開始剤、アミノアルキルフェノン系ラジカル重合開始剤等があり、具体的な化合物としては、例えば、ベンジルメチルケタール系ラジカル重合開始剤としては、２，２’−ジメトキシ−１，２−ジフェニルエタン−１−オン（商品名イルガキュア６５１、イルガキュアはビーエーエスエフ社の登録商標）等があり、α−ヒドロキシアルキルフェノン系ラジカル重合開始剤としては２−ヒドロキシ−２−メチル−１−フェニルプロパン−１−オン（商品名ダロキュア１１７３、ダロキュアはビーエーエスエフ社の登録商標）、１−ヒドロキシシクロヘキシルフェニルケトン（商品名イルガキュア１８４）、１−[４−（２−ヒドロキシエトキシ）フェニル]−２−ヒドロキシ−２−メチル−１−プロパン−１−オン（商品名イルガキュア２９５９）、２−ヒドロキシ−１−{４−[４−(２−ヒドロキシ−２−メチルプロピオニル)ベンジル]フェニル}−２−メチルプロパン−１−オン（商品名イルガキュア１２７）等があり、さらに、アミノアルキルフェノン系ラジカル重合開始剤としては、２−メチル−１−（４−メチルチオフェニル）−２−モルフォリノプロパン−１−オン（商品名イルガキュア９０７）あるいは２−ベンジルメチル２−ジメチルアミノ−１−（４−モルフォリノフェニル）−１−ブタノン（商品名イルガキュア３６９）等が知られている。さらに、アシルホスフィンオキサイド系ラジカル重合開始剤としては、２，４，６−トリメチルベンゾイル−ジフェニルホスフィンオキサイド（商品名ルシリンＴＰＯ、ルシリンはビーエーエスエフ社の登録商標）、ビス（２，４，６−トリメチルベンゾイル）−フェニルホスフィンオキサイド（商品名イルガキュア８１９）、オキシムエステル系ラジカル重合開始剤としては、（２Ｅ）−２−（ベンゾイルオキシイミノ）−１−[４−（フェニルチオ）フェニル]オクタン−１−オン（商品名イルガキュアＯＸＥ−０１）等が挙げられる（特許文献１）。
【０００７】
上記のラジカル重合開始剤の中で早くから開発された開始剤としてベンジルメチルケタール系、α−ヒドロキシアルキルフェノン系のラジカル重合開始剤があるが、これらのラジカル重合開始剤は、その吸収波長の関係でエネルギー線の照射源として高圧水銀ランプが主に用いられてきた。その後、より長波長の光を含むメタルハライドランプやガリウムドープドランプが用いられるようになり、それらの照射波長にあったアミノアルキルフェノン系やアシルホスフィンオキサイド系、さらにはオキシムエステル系のラジカル重合開始剤が開発されてきた。
【０００８】
一方、エネルギー線としてＵＶ光を用いた重合反応において、近年、照射源としてＬＥＤ（発光ダイオード）が用いられるようになってきた。ＬＥＤの特徴としては、水銀ランプと異なり、発熱が少なく、かつ長寿命なことから、近年ＬＥＤを用いたＵＶ硬化技術の開発が加速している。このＬＥＤの代表的なものとしては、紫外ＬＥＤ、青色ＬＥＤが知られている。特に、紫外ＬＥＤがＵＶ硬化用照射源として、インクジェット用または半導体関連のレジスト用に開発が先行している。この紫外ＬＥＤの中心波長は３９５ｎｍのものが一般的であり、中心波長が３８５ｎｍのＬＥＤや中心波長が３７５ｎｍのＬＥＤも開発されている。これらの波長に適合する重合開始剤としては、先にあげた重合開始剤の中でも、２−メチル−１−（４−メチルチオフェニル）−２−モルフォリノプロパン−１−オン（商品名イルガキュア９０７）あるいは２−ベンジルメチル２−ジメチルアミノ−１−（４−モルフォリノフェニル）−ブタノン−１（商品名イルガキュア３６９）、２，４，６−トリメチルベンゾイル−ジフェニルホスフィンオキサイド（商品名ルシリンＴＰＯ）、ビス（２，４，６−トリメチルベンゾイル）−フェニルホスフィンオキサイド（商品名イルガキュア８１９）等が挙げられ、その中でも特にイルガキュア８１９が３９５ｎｍの光に対して好感度であることが知られている（特許文献２）。
【０００９】
しかしながら、これらの重合開始剤は分子構造中の構成元素として、窒素原子、硫黄原子又はリン原子を含んでいることから、これらの原子を含む化合物は、生体に対する活性が高く、これらの重合開始剤は安全性に懸念が抱かれることが多い。
【００１０】
近年、より安全性の高い重合開始剤が求められるようになり、炭素原子、水素原子及び酸素原子のみからなる重合開始剤である、２−ヒドロキシ−２−メチル−１−フェニルプロパン−１−オン（商品名ダロキュア１１７３）,１−ヒドロキシシクロヘキシルフェニルケトン（商品名イルガキュア１８４）、２，２’−ジメトキシ−１，２−ジフェニルエタン−１−オン（商品名イルガキュア６５１）等のα−ヒドロキシアルキルフェノン系やベンジルメチルケタール系のラジカル重合開始剤が見直されるようになった。しかしながら、これらの炭素原子、水素原子及び酸素原子のみからなるα−ヒドロキシアルキルフェノン系、ベンジルメチルケタール系のラジカル重合開始剤は高圧水銀ランプに対してはある程度活性があるが、より長波長の範囲の光、すなわち波長が３７５ｎｍから４２０ｎｍまでの光を含むエネルギー線、例えば中心波長が３９５ｎｍのＬＥＤ光やガリウムドープドランプの発する光等に対しては活性が低いという問題があった。
【００１１】
そこで近年、このような欠点を補うため、波長が３７５ｎｍから４２０ｎｍまでの光を含むエネルギー線に感応し、かつ炭素原子、水素原子及び酸素原子のみからなるラジカル重合開始剤として、アントラセン系誘導体が報告されている。例えば、９，１０−ビス（アシルオキシ）アントラセン化合物、９、１０―ビス（置換カルボニルオキシ）アントラセン化合物は、波長が３７５ｎｍから４２０ｎｍまでの光を含むエネルギー線に感応するラジカル重合開始剤として有用であることが報告されている（特許文献３）。しかしながら、これらの化合物の重合開始剤としての活性は、市販のイルガキュア９０７（２−メチル−１−（４−メチルチオフェニル）−２−モルフォリノプロパン−１−オン）に比べて満足のいくものではなかった。
【００１２】
そこで、炭素原子、水素原子及び酸素原子のみからなる環境に優しいベンジルメチルケタール系、α−ヒドロキシアルキルフェノン系のラジカル重合開始剤が、波長が３７５ｎｍから４２０ｎｍまでの光を含むエネルギー線に感応可能となるようにしうるラジカル重合増感剤であり、かつ、それ自身も環境に優しい炭素原子、水素原子及び酸素原子のみからなるラジカル重合増感剤が求められている。
【００１３】
このようなラジカル重合増感剤として、９，１０−ビス[(メタ)アクリロイルオキシ]アントラセン化合物が報告されている（特許文献４）。しかしながら、９，１０−ビス[(メタ)アクリロイルオキシ]アントラセン化合物は、ラジカル重合性化合物であるアクリレートモノマーに対する溶解度が小さく、ラジカル重合増感剤としての活性も十分ではなく、いまだ十分満足できる性能を有するものではなかった。
【先行技術文献】
【特許文献】
【００１４】
【特許文献１】特開昭６３−１５０３０３号公報
【特許文献２】特開２０００−０１６９１０号公報
【特許文献３】特開２０１１−０４２７４３号公報
【特許文献４】特開２００７−０９９６３７号公報
【発明の概要】
【発明が解決しようとする課題】
【００１５】
本発明者らは、かかる状況に鑑み、これらの欠点を排除した技術を提供すべく鋭意検討した結果、本発明を完成するに至ったものである。すなわち、本発明の目的は、それ自身、窒素原子や硫黄原子さらにはリン原子を含有せず、環境に優しい炭素原子、水素原子及び酸素原子のみからなり、波長が３７５ｎｍから４２０ｎｍまでの光を含むエネルギー線に対して活性であり、かつ、炭素原子、水素原子及び酸素原子のみからなるラジカル重合開始剤を活性化するラジカル重合増感剤を提供することである。
【課題を解決するための手段】
【００１６】
上記目的を達成するために、第１の発明では、一般式（１）で表される１０，１０’−ビス（アシルオキシ）−９，９’−ビアントラセン化合物を含有するラジカル重合増感剤を提供する。
【００１７】
【化１】
2014129309.tif 000002
【００１８】
（一般式（１）において、Ｒは、炭素数１〜１２のアルキル基又は炭素数６〜１２のアリール基のうちのいずれかを示し、Ｘ及びＹは同一であっても異なっていてもよく、水素原子又は炭素数１〜８のアルキル基のうちのいずれかを示す。）
【００１９】
第２の発明では、第１の発明に記載のラジカル重合増感剤、α−ヒドロキシアルキルフェノン系又はベンジルメチルケタール系のラジカル重合開始剤、及びラジカル重合性化合物を含有するラジカル重合性組成物を提供する。
【００２０】
第３の発明では、α−ヒドロキシアルキルフェノン系ラジカル重合開始剤が、２−ヒドロキシ−２−メチル−１−フェニルプロパン−１−オン及び/又は１−ヒドロキシシクロヘキシルフェニルケトンであることを特徴とする、第２の発明に記載のラジカル重合性組成物を提供する。
【００２１】
第４の発明では、ベンジルメチルケタール系ラジカル重合開始剤が、２，２’−ジメトキシ−１，２−ジフェニルエタン−１−オンであることを特徴とする、第２の発明に記載のラジカル重合性組成物を提供する。
【００２２】
第５の発明では、第２乃至第４の発明のいずれかひとつに記載のラジカル重合性組成物を、波長が３７５ｎｍから４２０ｎｍの光を含むエネルギー線を照射することにより重合させる重合方法を提供する。
【００２３】
第６の発明では、波長が３７５ｎｍから４２０ｎｍの光を含むエネルギー線の照射源が、中心波長が３９５ｎｍの紫外ＬＥＤであることを特徴とする第５の発明に記載の重合方法を提供する。
【００２４】
本発明において、ビアントラセン骨格における置換基の位置番号は、下記に示すとおりである。
【００２５】
【化２】
2014129309.tif 000003
【発明の効果】
【００２６】
本発明の１０，１０’−ビス（アシルオキシ）−９，９’−ビアントラセン化合物は、波長が３７５ｎｍから４２０ｎｍの光を含むエネルギー線に感応し、炭素原子、水素原子及び酸素原子のみからなるベンジルメチルケタール系やα−ヒドロキシアルキルフェノン系のラジカル重合開始剤を活性化するラジカル重合増感剤として有用であり、かつ当該化合物自体、窒素原子や、硫黄原子さらにはリン原子を含有しないで、炭素原子、水素原子及び酸素原子のみからなる環境に優しい安全性の高い化合物である。
【発明を実施するための形態】
【００２７】
以下、本発明を詳細に記述する。
【００２８】
（化合物）
まず、一般式（１）で表される１０，１０’−ビス（アシルオキシ）−９，９’−ビアントラセン化合物について説明する。
【００２９】
【化３】
2014129309.tif 000004
【００３０】
一般式（１）において、Ｒは、炭素数１〜１２のアルキル基又は炭素数６〜１２のアリール基のうちのいずれかを示し、Ｘ及びＹは同一であっても異なっていてもよく、水素原子又は炭素数１〜８のアルキル基のうちのいずれかを示す。
【００３１】
一般式（１）で表される１０，１０’−ビス（アシルオキシ）−９，９’−ビアントラセン化合物において、Ｒで示されるアルキル基としては、メチル基、エチル基、ｎ−プロピル基、ｉ−プロピル基、ｎ−ブチル基、ｉ−ブチル基、ペンチル基、ヘキシル基、ヘプチル基、オクチル基、２−エチルヘキシル基、ノニル基、デシル基、ドデシル基等が挙げられ、アリール基としては、フェニル基、ｐ−トリル基、ｍ−トリル基、ｏ−トリル基、１−ナフチル基、２−ナフチル基等が挙げられる。
【００３２】
Ｘ及びＹで示されるアルキル基としては、直鎖のもの分枝しているものいずれでも良く、メチル基、エチル基、プロピル基、ブチル基、ペンチル基、ヘキシル基、２−エチルヘキシル基等が挙げられる。
【００３３】
一般式（１）で表される１０，１０’−ビス（アシルオキシ）−９，９’−ビアントラセン化合物の具体例としては、たとえば次の化合物が挙げられる。すなわち、Ｘ及びＹが共に水素原子である場合は、１０，１０’−ビス（アセチルオキシ）−９，９’−ビアントラセン、１０，１０’−ビス（プロピオニルオキシ）−９，９’−ビアントラセン、１０，１０’−ビス（ｎ−ブチリルオキシ）−９，９’−ビアントラセン、１０，１０’−ビス（ｉ−ブチリルオキシ）−９，９’−ビアントラセン、１０，１０’−ビス（ｎ−バレリルオキシ）−９，９’−ビアントラセン、１０，１０’−ビス（ｉ−バレリルオキシ）−９，９’−ビアントラセン、１０，１０’−ビス（ｎ−ヘキサノイルオキシ）−９，９’−ビアントラセン、１０，１０’−ビス（ｎ−ヘプタノイルオキシ）−９，９’−ビアントラセン、１０，１０’−ビス（ｎ−オクタノイルオキシ）−９，９’−ビアントラセン、１０，１０’−ビス（２−エチルヘキサノイルオキシ）−９，９’−ビアントラセン、１０，１０’−ビス（ｎ−ノナノイルオキシ）−９，９’−ビアントラセン、１０，１０’−ビス（ｎ−デカノイルオキシ）−９，９’−ビアントラセン、１０，１０’−ビス（ｎ−ドデカノイルオキシ）−９，９’−ビアントラセン、１０，１０’−ビス（ベンゾイルオキシ）−９，９’−ビアントラセン、１０，１０’−ビス（４−メチルベンゾイルオキシ）−９，９’−ビアントラセン、１０，１０’−ビス（２−ナフトイルオキシ）−９，９’−ビアントラセン等が挙げられる。
【００３４】
また、Ｘ又はＹがアルキル基である場合の具体例としては、２，２’−ジメチル−１０，１０’−ビス（アセチルオキシ）−９，９’−ビアントラセン、２，２’−ジメチル−１０，１０’−ビス（プロピオニルオキシ）−９，９’−ビアントラセン、２，２’−ジメチル−１０，１０’−ビス（ｎ−ブチリルオキシ）−９，９’−ビアントラセン、２，２’−ジメチル−１０，１０’−ビス（ｉ−ブチリルオキシ）−９，９’−ビアントラセン、２，２’−ジメチル−１０，１０’−ビス（ｎ−バレリルオキシ）−９，９’−ビアントラセン、２，２’−ジメチル−１０，１０’−ビス（ｉ−バレリルオキシ）−９，９’−ビアントラセン、１０，１０’−ビス（ｎ−ヘキサノイルオキシ）−９，９’−ビアントラセン、２，２’−ジメチル−１０，１０’−ビス（ｎ−ヘプタノイルオキシ）−９，９’−ビアントラセン、２，２’−ジメチル−１０，１０’−ビス（ｎ−オクタノイルオキシ）−９，９’−ビアントラセン、２，２’−ジメチル−１０，１０’−ビス（２−エチルヘキサノイルオキシ）−９，９’−ビアントラセン、２，２’−ジメチル−１０，１０’−ビス（ｎ−ノナノイルオキシ）−９，９’−ビアントラセン、２，２’−ジメチル−１０，１０’−ビス（ｎ−デカノイルオキシ）−９，９’−ビアントラセン、２，２’−ジメチル−１０，１０’−ビス（ｎ−ドデカノイルオキシ）−９，９’−ビアントラセン、２，２’−ジメチル−１０，１０’−ビス（ベンゾイルオキシ）−９，９’−ビアントラセン、２，２’−ジメチル−１０，１０’−ビス（４−メチルベンゾイルオキシ）−９，９’−ビアントラセン、２，２’−ジメチル−１０，１０’−ビス（２−ナフトイルオキシ）−９，９’−ビアントラセン、２，２’−ジエチル−１０，１０’−ビス（アセチルオキシ）−９，９’−ビアントラセン、２，２’−ジエチル−１０，１０’−ビス（プロピオニルオキシ）−９，９’−ビアントラセン、２，２’−ジエチル−１０，１０’−ビス（ｎ−ブチリルオキシ）−９，９’−ビアントラセン、２，２’−ジエチル−１０，１０’−ビス（ｉ−ブチリルオキシ）−９，９’−ビアントラセン、２，２’−ジエチル−１０，１０’−ビス（ｎ−バレリルオキシ）−９，９’−ビアントラセン、２，２’−ジエチル−１０，１０’−ビス（ｉ−バレリルオキシ）−９，９’−ビアントラセン、１０，１０’−ビス（ｎ−ヘキサノイルオキシ）−９，９’−ビアントラセン、２，２’−ジエチル−１０，１０’−ビス（ｎ−ヘプタノイルオキシ）−９，９’−ビアントラセン、２，２’−ジエチル−１０，１０’−ビス（ｎ−オクタノイルオキシ）−９，９’−ビアントラセン、２，２’−ジエチル−１０，１０’−ビス（２−エチルヘキサノイルオキシ）−９，９’−ビアントラセン、２，２’−ジエチル−１０，１０’−ビス（ｎ−ノナノイルオキシ）−９，９’−ビアントラセン、２，２’−ジエチル−１０，１０’−ビス（ｎ−デカノイルオキシ）−９，９’−ビアントラセン、２，２’−ジエチル−１０，１０’−ビス（ｎ−ドデカノイルオキシ）−９，９’−ビアントラセン、２，２’−ジエチル−１０，１０’−ビス（ベンゾイルオキシ）−９，９’−ビアントラセン、２，２’−ジエチル−１０，１０’−ビス（４−メチルベンゾイルオキシ）−９，９’−ビアントラセン、２，２’−ジエチル−１０，１０’−ビス（２−ナフトイルオキシ）−９，９’−ビアントラセン、２，２’−ジプロピル−１０，１０’−ビス（アセチルオキシ）−９，９’−ビアントラセン、２，２’−ジプロピル−１０，１０’−ビス（プロピオニルオキシ）−９，９’−ビアントラセン、２，２’−ジプロピル−１０，１０’−ビス（ｎ−ブチリルオキシ）−９，９’−ビアントラセン、２，２’−ジプロピル−１０，１０’−ビス（ｉ−ブチリルオキシ）−９，９’−ビアントラセン、２，２’−ジプロピル−１０，１０’−ビス（ｎ−バレリルオキシ）−９，９’−ビアントラセン、２，２’−ジプロピル−１０，１０’−ビス（ｉ−バレリルオキシ）−９，９’−ビアントラセン、１０，１０’−ビス（ｎ−ヘキサノイルオキシ）−９，９’−ビアントラセン、２，２’−ジプロピル−１０，１０’−ビス（ｎ−ヘプタノイルオキシ）−９，９’−ビアントラセン、２，２’−ジプロピル−１０，１０’−ビス（ｎ−オクタノイルオキシ）−９，９’−ビアントラセン、２，２’−ジプロピル−１０，１０’−ビス（２−エチルヘキサノイルオキシ）−９，９’−ビアントラセン、２，２’−ジプロピル−１０，１０’−ビス（ｎ−ノナノイルオキシ）−９，９’−ビアントラセン、２，２’−ジプロピル−１０，１０’−ビス（ｎ−デカノイルオキシ）−９，９’−ビアントラセン、２，２’−ジプロピル−１０，１０’−ビス（ｎ−ドデカノイルオキシ）−９，９’−ビアントラセン、２，２’−ジプロピル−１０，１０’−ビス（ベンゾイルオキシ）−９，９’−ビアントラセン、２，２’−ジプロピル−１０，１０’−ビス（４−メチルベンゾイルオキシ）−９，９’−ビアントラセン、２，２’−ジプロピル−１０，１０’−ビス（２−ナフトイルオキシ）−９，９’−ビアントラセン、２，２’−ジブチル−１０，１０’−ビス（アセチルオキシ）−９，９’−ビアントラセン、２，２’−ジブチル−１０，１０’−ビス（プロピオニルオキシ）−９，９’−ビアントラセン、２，２’−ジブチル−１０，１０’−ビス（ｎ−ブチリルオキシ）−９，９’−ビアントラセン、２，２’−ジブチル−１０，１０’−ビス（ｉ−ブチリルオキシ）−９，９’−ビアントラセン、２，２’−ジブチル−１０，１０’−ビス（ｎ−バレリルオキシ）−９，９’−ビアントラセン、２，２’−ジブチル−１０，１０’−ビス（ｉ−バレリルオキシ）−９，９’−ビアントラセン、１０，１０’−ビス（ｎ−ヘキサノイルオキシ）−９，９’−ビアントラセン、２，２’−ジブチル−１０，１０’−ビス（ｎ−ヘプタノイルオキシ）−９，９’−ビアントラセン、２，２’−ジブチル−１０，１０’−ビス（ｎ−オクタノイルオキシ）−９，９’−ビアントラセン、２，２’−ジブチル−１０，１０’−ビス（２−エチルヘキサノイルオキシ）−９，９’−ビアントラセン、２，２’−ジブチル−１０，１０’−ビス（ｎ−ノナノイルオキシ）−９，９’−ビアントラセン、２，２’−ジブチル−１０，１０’−ビス（ｎ−デカノイルオキシ）−９，９’−ビアントラセン、２，２’−ジブチル−１０，１０’−ビス（ｎ−ドデカノイルオキシ）−９，９’−ビアントラセン、２，２’−ジブチル−１０，１０’−ビス（ベンゾイルオキシ）−９，９’−ビアントラセン、２，２’−ジブチル−１０，１０’−ビス（４−メチルベンゾイルオキシ）−９，９’−ビアントラセン、２，２’−ジブチル−１０，１０’−ビス（２−ナフトイルオキシ）−９，９’−ビアントラセン、２，２’−ジペンチル−１０，１０’−ビス（アセチルオキシ）−９，９’−ビアントラセン、２，２’−ジペンチル−１０，１０’−ビス（プロピオニルオキシ）−９，９’−ビアントラセン、２，２’−ジペンチル−１０，１０’−ビス（ｎ−ブチリルオキシ）−９，９’−ビアントラセン、２，２’−ジペンチル−１０，１０’−ビス（ｉ−ブチリルオキシ）−９，９’−ビアントラセン、２，２’−ジペンチル−１０，１０’−ビス（ｎ−バレリルオキシ）−９，９’−ビアントラセン、２，２’−ジペンチル−１０，１０’−ビス（ｉ−バレリルオキシ）−９，９’−ビアントラセン、１０，１０’−ビス（ｎ−ヘキサノイルオキシ）−９，９’−ビアントラセン、２，２’−ジペンチル−１０，１０’−ビス（ｎ−ヘプタノイルオキシ）−９，９’−ビアントラセン、２，２’−ジペンチル−１０，１０’−ビス（ｎ−オクタノイルオキシ）−９，９’−ビアントラセン、２，２’−ジペンチル−１０，１０’−ビス（２−エチルヘキサノイルオキシ）−９，９’−ビアントラセン、２，２’−ジペンチル−１０，１０’−ビス（ｎ−ノナノイルオキシ）−９，９’−ビアントラセン、２，２’−ジペンチル−１０，１０’−ビス（ｎ−デカノイルオキシ）−９，９’−ビアントラセン、２，２’−ジペンチル−１０，１０’−ビス（ｎ−ドデカノイルオキシ）−９，９’−ビアントラセン、２，２’−ジペンチル−１０，１０’−ビス（ベンゾイルオキシ）−９，９’−ビアントラセン、２，２’−ジペンチル−１０，１０’−ビス（４−メチルベンゾイルオキシ）−９，９’−ビアントラセン、２，２’−ジペンチル−１０，１０’−ビス（２−ナフトイルオキシ）−９，９’−ビアントラセン、２，２’−ジヘキシル−１０，１０’−ビス（アセチルオキシ）−９，９’−ビアントラセン、２，２’−ジヘキシル−１０，１０’−ビス（プロピオニルオキシ）−９，９’−ビアントラセン、２，２’−ジヘキシル−１０，１０’−ビス（ｎ−ブチリルオキシ）−９，９’−ビアントラセン、２，２’−ジヘキシル−１０，１０’−ビス（ｉ−ブチリルオキシ）−９，９’−ビアントラセン、２，２’−ジヘキシル−１０，１０’−ビス（ｎ−バレリルオキシ）−９，９’−ビアントラセン、２，２’−ジヘキシル−１０，１０’−ビス（ｉ−バレリルオキシ）−９，９’−ビアントラセン、１０，１０’−ビス（ｎ−ヘキサノイルオキシ）−９，９’−ビアントラセン、２，２’−ジヘキシル−１０，１０’−ビス（ｎ−ヘプタノイルオキシ）−９，９’−ビアントラセン、２，２’−ジヘキシル−１０，１０’−ビス（ｎ−オクタノイルオキシ）−９，９’−ビアントラセン、２，２’−ジヘキシル−１０，１０’−ビス（２−エチルヘキサノイルオキシ）−９，９’−ビアントラセン、２，２’−ジヘキシル−１０，１０’−ビス（ｎ−ノナノイルオキシ）−９，９’−ビアントラセン、２，２’−ジヘキシル−１０，１０’−ビス（ｎ−デカノイルオキシ）−９，９’−ビアントラセン、２，２’−ジヘキシル−１０，１０’−ビス（ｎ−ドデカノイルオキシ）−９，９’−ビアントラセン、２，２’−ジヘキシル−１０，１０’−ビス（ベンゾイルオキシ）−９，９’−ビアントラセン、２，２’−ジヘキシル−１０，１０’−ビス（４−メチルベンゾイルオキシ）−９，９’−ビアントラセン、２，２’−ジヘキシル−１０，１０’−ビス（２−ナフトイルオキシ）−９，９’−ビアントラセン、２，２’−ジヘプチル−１０，１０’−ビス（アセチルオキシ）−９，９’−ビアントラセン、２，２’−ジヘプチル−１０，１０’−ビス（プロピオニルオキシ）−９，９’−ビアントラセン、２，２’−ジヘプチル−１０，１０’−ビス（ｎ−ブチリルオキシ）−９，９’−ビアントラセン、２，２’−ジヘプチル−１０，１０’−ビス（ｉ−ブチリルオキシ）−９，９’−ビアントラセン、２，２’−ジヘプチル−１０，１０’−ビス（ｎ−バレリルオキシ）−９，９’−ビアントラセン、２，２’−ジヘプチル−１０，１０’−ビス（ｉ−バレリルオキシ）−９，９’−ビアントラセン、１０，１０’−ビス（ｎ−ヘキサノイルオキシ）−９，９’−ビアントラセン、２，２’−ジヘプチル−１０，１０’−ビス（ｎ−ヘプタノイルオキシ）−９，９’−ビアントラセン、２，２’−ジヘプチル−１０，１０’−ビス（ｎ−オクタノイルオキシ）−９，９’−ビアントラセン、２，２’−ジヘプチル−１０，１０’−ビス（２−エチルヘキサノイルオキシ）−９，９’−ビアントラセン、２，２’−ジヘプチル−１０，１０’−ビス（ｎ−ノナノイルオキシ）−９，９’−ビアントラセン、２，２’−ジヘプチル−１０，１０’−ビス（ｎ−デカノイルオキシ）−９，９’−ビアントラセン、２，２’−ジヘプチル−１０，１０’−ビス（ｎ−ドデカノイルオキシ）−９，９’−ビアントラセン、２，２’−ジヘプチル−１０，１０’−ビス（ベンゾイルオキシ）−９，９’−ビアントラセン、２，２’−ジヘプチル−１０，１０’−ビス（４−メチルベンゾイルオキシ）−９，９’−ビアントラセン、２，２’−ジヘプチル−１０，１０’−ビス（２−ナフトイルオキシ）−９，９’−ビアントラセン、２，２’−ジオクチル−１０，１０’−ビス（アセチルオキシ）−９，９’−ビアントラセン、２，２’−ジオクチル−１０，
１０’−ビス（プロピオニルオキシ）−９，９’−ビアントラセン、２，２’−ジオクチル−１０，１０’−ビス（ｎ−ブチリルオキシ）−９，９’−ビアントラセン、２，２’−ジオクチル−１０，１０’−ビス（ｉ−ブチリルオキシ）−９，９’−ビアントラセン、２，２’−ジオクチル−１０，１０’−ビス（ｎ−バレリルオキシ）−９，９’−ビアントラセン、２，２’−ジオクチル−１０，１０’−ビス（ｉ−バレリルオキシ）−９，９’−ビアントラセン、１０，１０’−ビス（ｎ−ヘキサノイルオキシ）−９，９’−ビアントラセン、２，２’−ジオクチル−１０，１０’−ビス（ｎ−ヘプタノイルオキシ）−９，９’−ビアントラセン、２，２’−ジオクチル−１０，１０’−ビス（ｎ−オクタノイルオキシ）−９，９’−ビアントラセン、２，２’−ジオクチル−１０，１０’−ビス（２−エチルヘキサノイルオキシ）−９，９’−ビアントラセン、２，２’−ジオクチル−１０，１０’−ビス（ｎ−ノナノイルオキシ）−９，９’−ビアントラセン、２，２’−ジオクチル−１０，１０’−ビス（ｎ−デカノイルオキシ）−９，９’−ビアントラセン、２，２’−ジオクチル−１０，１０’−ビス（ｎ−ドデカノイルオキシ）−９，９’−ビアントラセン、２，２’−ジオクチル−１０，１０’−ビス（ベンゾイルオキシ）−９，９’−ビアントラセン、２，２’−ジオクチル−１０，１０’−ビス（４−メチルベンゾイルオキシ）−９，９’−ビアントラセン、２，２’−ジオクチル−１０，１０’−ビス（２−ナフトイルオキシ）−９，９’−ビアントラセン、２，２’−ビス（２−エチルヘキシル）−１０，１０’−ビス（アセチルオキシ）−９，９’−ビアントラセン、２，２’−ビス（２−エチルヘキシル）−１０，１０’−ビス（プロピオニルオキシ）−９，９’−ビアントラセン、２，２’−ビス（２−エチルヘキシル）−１０，１０’−ビス（ｎ−ブチリルオキシ）−９，９’−ビアントラセン、２，２’−ビス（２−エチルヘキシル）−１０，１０’−ビス（ｉ−ブチリルオキシ）−９，９’−ビアントラセン、２，２’−ビス（２−エチルヘキシル）−１０，１０’−ビス（ｎ−バレリルオキシ）−９，９’−ビアントラセン、２，２’−ビス（２−エチルヘキシル）−１０，１０’−ビス（ｉ−バレリルオキシ）−９，９’−ビアントラセン、１０，１０’−ビス（ｎ−ヘキサノイルオキシ）−９，９’−ビアントラセン、２，２’−ビス（２−エチルヘキシル）−１０，１０’−ビス（ｎ−ヘプタノイルオキシ）−９，９’−ビアントラセン、２，２’−ビス（２−エチルヘキシル）−１０，１０’−ビス（ｎ−オクタノイルオキシ）−９，９’−ビアントラセン、２，２’−ビス（２−エチルヘキシル）−１０，１０’−ビス（２−エチルヘキサノイルオキシ）−９，９’−ビアントラセン、２，２’−ビス（２−エチルヘキシル）−１０，１０’−ビス（ｎ−ノナノイルオキシ）−９，９’−ビアントラセン、２，２’−ビス（２−エチルヘキシル）−１０，１０’−ビス（ｎ−デカノイルオキシ）−９，９’−ビアントラセン、２，２’−ビス（２−エチルヘキシル）−１０，１０’−ビス（ｎ−ドデカノイルオキシ）−９，９’−ビアントラセン、２，２’−ビス（２−エチルヘキシル）−１０，１０’−ビス（ベンゾイルオキシ）−９，９’−ビアントラセン、２，２’−ビス（２−エチルヘキシル）−１０，１０’−ビス（４−メチルベンゾイルオキシ）−９，９’−ビアントラセン、２，２’−ビス（２−エチルヘキシル）−１０，１０’−ビス（２−ナフトイルオキシ）−９，９’−ビアントラセン、３，３’−ジメチル−１０，１０’−ビス（アセチルオキシ）−９，９’−ビアントラセン、３，３’−ジメチル−１０，１０’−ビス（プロピオニルオキシ）−９，９’−ビアントラセン、３，３’−ジメチル−１０，１０’−ビス（ｎ−ブチリルオキシ）−９，９’−ビアントラセン、３，３’−ジメチル−１０，１０’−ビス（ｉ−ブチリルオキシ）−９，９’−ビアントラセン、３，３’−ジメチル−１０，１０’−ビス（ｎ−バレリルオキシ）−９，９’−ビアントラセン、３，３’−ジメチル−１０，１０’−ビス（ｉ−バレリルオキシ）−９，９’−ビアントラセン、１０，１０’−ビス（ｎ−ヘキサノイルオキシ）−９，９’−ビアントラセン、３，３’−ジメチル−１０，１０’−ビス（ｎ−ヘプタノイルオキシ）−９，９’−ビアントラセン、３，３’−ジメチル−１０，１０’−ビス（ｎ−オクタノイルオキシ）−９，９’−ビアントラセン、３，３’−ジメチル−１０，１０’−ビス（２−エチルヘキサノイルオキシ）−９，９’−ビアントラセン、３，３’−ジメチル−１０，１０’−ビス（ｎ−ノナノイルオキシ）−９，９’−ビアントラセン、３，３’−ジメチル−１０，１０’−ビス（ｎ−デカノイルオキシ）−９，９’−ビアントラセン、３，３’−ジメチル−１０，１０’−ビス（ｎ−ドデカノイルオキシ）−９，９’−ビアントラセン、３，３’−ジメチル−１０，１０’−ビス（ベンゾイルオキシ）−９，９’−ビアントラセン、３，３’−ジメチル−１０，１０’−ビス（４−メチルベンゾイルオキシ）−９，９’−ビアントラセン、３，３’−ジメチル−１０，１０’−ビス（２−ナフトイルオキシ）−９，９’−ビアントラセン、１，１’−ジメチル−１０，１０’−ビス（アセチルオキシ）−９，９’−ビアントラセン、１，１’−ジメチル−１０，１０’−ビス（プロピオニルオキシ）−９，９’−ビアントラセン、１，１’−ジメチル−１０，１０’−ビス（ｎ−ブチリルオキシ）−９，９’−ビアントラセン、１，１’−ジメチル−１０，１０’−ビス（ｉ−ブチリルオキシ）−９，９’−ビアントラセン、１，１’−ジメチル−１０，１０’−ビス（ｎ−バレリルオキシ）−９，９’−ビアントラセン、１，１’−ジメチル−１０，１０’−ビス（ｉ−バレリルオキシ）−９，９’−ビアントラセン、１０，１０’−ビス（ｎ−ヘキサノイルオキシ）−９，９’−ビアントラセン、１，１’−ジメチル−１０，１０’−ビス（ｎ−ヘプタノイルオキシ）−９，９’−ビアントラセン、１，１’−ジメチル−１０，１０’−ビス（ｎ−オクタノイルオキシ）−９，９’−ビアントラセン、１，１’−ジメチル−１０，１０’−ビス（２−エチルヘキサノイルオキシ）−９，９’−ビアントラセン、１，１’−ジメチル−１０，１０’−ビス（ｎ−ノナノイルオキシ）−９，９’−ビアントラセン、１，１’−ジメチル−１０，１０’−ビス（ｎ−デカノイルオキシ）−９，９’−ビアントラセン、１，１’−ジメチル−１０，１０’−ビス（ｎ−ドデカノイルオキシ）−９，９’−ビアントラセン、１，１’−ジメチル−１０，１０’−ビス（ベンゾイルオキシ）−９，９’−ビアントラセン、１，１’−ジメチル−１０，１０’−ビス（４−メチルベンゾイルオキシ）−９，９’−ビアントラセン、１，１’−ジメチル−１０，１０’−ビス（２−ナフトイルオキシ）−９，９’−ビアントラセン、４，４’−ジメチル−１０，１０’−ビス（アセチルオキシ）−９，９’−ビアントラセン、４，４’−ジメチル−１０，１０’−ビス（プロピオニルオキシ）−９，９’−ビアントラセン、４，４’−ジメチル−１０，１０’−ビス（ｎ−ブチリルオキシ）−９，９’−ビアントラセン、４，４’−ジメチル−１０，１０’−ビス（ｉ−ブチリルオキシ）−９，９’−ビアントラセン、４，４’−ジメチル−１０，１０’−ビス（ｎ−バレリルオキシ）−９，９’−ビアントラセン、４，４’−ジメチル−１０，１０’−ビス（ｉ−バレリルオキシ）−９，９’−ビアントラセン、１０，１０’−ビス（ｎ−ヘキサノイルオキシ）−９，９’−ビアントラセン、４，４’−ジメチル−１０，１０’−ビス（ｎ−ヘプタノイルオキシ）−９，９’−ビアントラセン、４，４’−ジメチル−１０，１０’−ビス（ｎ−オクタノイルオキシ）−９，９’−ビアントラセン、４，４’−ジメチル−１０，１０’−ビス（２−エチルヘキサノイルオキシ）−９，９’−ビアントラセン、４，４’−ジメチル−１０，１０’−ビス（ｎ−ノナノイルオキシ）−９，９’−ビアントラセン、４，４’−ジメチル−１０，１０’−ビス（ｎ−デカノイルオキシ）−９，９’−ビアントラセン、４，４’−ジメチル−１０，１０’−ビス（ｎ−ドデカノイルオキシ）−９，９’−ビアントラセン、４，４’−ジメチル−１０，１０’−ビス（ベンゾイルオキシ）−９，９’−ビアントラセン、４，４’−ジメチル−１０，１０’−ビス（４−メチルベンゾイルオキシ）−９，９’−ビアントラセン、４，４’−ジメチル−１０，１０’−ビス（２−ナフトイルオキシ）−９，９’−ビアントラセン等が挙げられる。
【００３５】
また、Ｘ及びＹがアルキル基である場合の具体例としては、、２，２’，６，６’−テトラメチル−１０，１０’−ビス（アセチルオキシ）−９，９’−ビアントラセン、２，２’，６，６’−テトラメチル−１０，１０’−ビス（プロピオニルオキシ）−９，９’−ビアントラセン、２，２’，６，６’−テトラメチル−１０，１０’−ビス（ｎ−ブチリルオキシ）−９，９’−ビアントラセン、２，２’，６，６’−テトラメチル−１０，１０’−ビス（ｉ−ブチリルオキシ）−９，９’−ビアントラセン、２，２’，６，６’−テトラメチル−１０，１０’−ビス（ｎ−バレリルオキシ）−９，９’−ビアントラセン、２，２’，６，６’−テトラメチル−１０，１０’−ビス（ｉ−バレリルオキシ）−９，９’−ビアントラセン、１０，１０’−ビス（ｎ−ヘキサノイルオキシ）−９，９’−ビアントラセン、２，２’，６，６’−テトラメチル−１０，１０’−ビス（ｎ−ヘプタノイルオキシ）−９，９’−ビアントラセン、２，２’，６，６’−テトラメチル−１０，１０’−ビス（ｎ−オクタノイルオキシ）−９，９’−ビアントラセン、２，２’，６，６’−テトラメチル−１０，１０’−ビス（２−エチルヘキサノイルオキシ）−９，９’−ビアントラセン、２，２’，６，６’−テトラメチル−１０，１０’−ビス（ｎ−ノナノイルオキシ）−９，９’−ビアントラセン、２，２’，６，６’−テトラメチル−１０，１０’−ビス（ｎ−デカノイルオキシ）−９，９’−ビアントラセン、２，２’，６，６’−テトラメチル−１０，１０’−ビス（ｎ−ドデカノイルオキシ）−９，９’−ビアントラセン、２，２’，６，６’−テトラメチル−１０，１０’−ビス（ベンゾイルオキシ）−９，９’−ビアントラセン、２，２’，６，６’−テトラメチル−１０，１０’−ビス（４−メチルベンゾイルオキシ）−９，９’−ビアントラセン、２，２’，６，６’−テトラメチル−１０，１０’−ビス（２−ナフトイルオキシ）−９，９’−ビアントラセン等が挙げられる。
【００３６】
更に又、一般式（１）で示される１０，１０’−ビス（アシルオキシ）−９，９’−ビアントラセン化合物において、Ｘ及び／又はＹで示される置換基がハロゲン原子の場合もラジカル重合増感剤としての効果はある。その場合のハロゲン原子としては、フッ素原子、塩素原子、臭素原子又はヨウ素原子が挙げられる。
【００３７】
アントラセン環にハロゲン原子が置換した化合物としては、２，２’−ジクロロ−１０，１０’−ビス（アセチルオキシ）−９，９’−ビアントラセン、２，２’−ジクロロ−１０，１０’−ビス（プロピオニルオキシ）−９，９’−ビアントラセン、２，２’−ジクロロ−１０，１０’−ビス（ｎ−ブチリルオキシ）−９，９’−ビアントラセン、２，２’−ジクロロ−１０，１０’−ビス（ｉ−ブチリルオキシ）−９，９’−ビアントラセン、２，２’−ジクロロ−１０，１０’−ビス（ｎ−バレリルオキシ）−９，９’−ビアントラセン、２，２’−ジクロロ−１０，１０’−ビス（ｉ−バレリルオキシ）−９，９’−ビアントラセン、１０，１０’−ビス（ｎ−ヘキサノイルオキシ）−９，９’−ビアントラセン、２，２’−ジクロロ−１０，１０’−ビス（ｎ−ヘプタノイルオキシ）−９，９’−ビアントラセン、２，２’−ジクロロ−１０，１０’−ビス（ｎ−オクタノイルオキシ）−９，９’−ビアントラセン、２，２’−ジクロロ−１０，１０’−ビス（２−エチルヘキサノイルオキシ）−９，９’−ビアントラセン、２，２’−ジクロロ−１０，１０’−ビス（ｎ−ノナノイルオキシ）−９，９’−ビアントラセン、２，２’−ジクロロ−１０，１０’−ビス（ｎ−デカノイルオキシ）−９，９’−ビアントラセン、２，２’−ジクロロ−１０，１０’−ビス（ｎ−ドデカノイルオキシ）−９，９’−ビアントラセン、２，２’−ジクロロ−１０，１０’−ビス（ベンゾイルオキシ）−９，９’−ビアントラセン、２，２’−ジクロロ−１０，１０’−ビス（４−メチルベンゾイルオキシ）−９，９’−ビアントラセン、２，２’−ジクロロ−１０，１０’−ビス（２−ナフトイルオキシ）−９，９’−ビアントラセン２，２’−ジブロモ−１０，１０’−ビス（アセチルオキシ）−９，９’−ビアントラセン、２，２’−ジブロモ−１０，１０’−ビス（プロピオニルオキシ）−９，９’−ビアントラセン、２，２’−ジブロモ−１０，１０’−ビス（ｎ−ブチリルオキシ）−９，９’−ビアントラセン、２，２’−ジブロモ−１０，１０’−ビス（ｉ−ブチリルオキシ）−９，９’−ビアントラセン、２，２’−ジブロモ−１０，１０’−ビス（ｎ−バレリルオキシ）−９，９’−ビアントラセン、２，２’−ジブロモ−１０，１０’−ビス（ｉ−バレリルオキシ）−９，９’−ビアントラセン、１０，１０’−ビス（ｎ−ヘキサノイルオキシ）−９，９’−ビアントラセン、２，２’−ジブロモ−１０，１０’−ビス（ｎ−ヘプタノイルオキシ）−９，９’−ビアントラセン、２，２’−ジブロモ−１０，１０’−ビス（ｎ−オクタノイルオキシ）−９，９’−ビアントラセン、２，２’−ジブロモ−１０，１０’−ビス（２−エチルヘキサノイルオキシ）−９，９’−ビアントラセン、２，２’−ジブロモ−１０，１０’−ビス（ｎ−ノナノイルオキシ）−９，９’−ビアントラセン、２，２’−ジブロモ−１０，１０’−ビス（ｎ−デカノイルオキシ）−９，９’−ビアントラセン、２，２’−ジブロモ−１０，１０’−ビス（ｎ−ドデカノイルオキシ）−９，９’−ビアントラセン、２，２’−ジブロモ−１０，１０’−ビス（ベンゾイルオキシ）−９，９’−ビアントラセン、２，２’−ジブロモ−１０，１０’−ビス（４−メチルベンゾイルオキシ）−９，９’−ビアントラセン、２，２’−ジブロモ−１０，１０’−ビス（２−ナフトイルオキシ）−９，９’−ビアントラセン等が挙げられる。
【００３８】
これらの例示した１０，１０’−ビス（アシルオキシ）−９，９’−ビアントラセン化合物の中で、合成の容易さとラジカル増感剤としての性能から、１０，１０’−ビス（アセチルオキシ）−９，９’−ビアントラセン、１０，１０’−ビス（プロピオニルオキシ）−９，９’−ビアントラセン、１０，１０’−ビス（ｎ−ブチリルオキシ）−９，９’−ビアントラセン、１０，１０’−ビス（ｉ−ブチリルオキシ）−９，９’−ビアントラセン、１０，１０’−ビス（ｎ−バレリルオキシ）−９，９’−ビアントラセン、１０，１０’−ビス（ｉ−バレリルオキシ）−９，９’−ビアントラセンが好ましい。
【００３９】
（製造方法）
次に、一般式（１）に示す１０，１０’−ビス（アシルオキシ）−９，９’−ビアントラセン化合物の製造方法について説明する。一般式（１）に示す１０，１０’−ビス（アシルオキシ）−９，９’−ビアントラセン化合物は、出発原料に９−アントロン化合物を用いる。そして、該９−アントロン化合物と、２−メチル−１，４−ナフトキノン化合物等の２位に置換基を有する１，４−ナフトキノン化合物と酸の存在下に反応させることにより、一般式（３）に示す９，９’−ビアントラセン−１０，１０’（９Ｈ，９’Ｈ）−ジオン化合物を得ることができる（第一反応）。次いで、該９，９’−ビアントラセン−１０，１０’（９Ｈ，９’Ｈ）−ジオン化合物をエノール化して一般式（２）に示す９，９’−ビアントラセン−１０，１０’−ジオール化合物とし（第二反応）、最後に得られた９，９’−ビアントラセン−１０，１０’−ジオール化合物をアシル化する（第三反応）ことにより１０，１０’−ビス（アシルオキシ）−９，９’−ビアントラセン化合物を製造することができる。
【００４０】
【化４】
2014129309.tif 000005
【００４１】
上記第一反応式において、Ｘ及びＹは同一であっても異なっていても良く、水素原子又は炭素数１〜８のアルキル基のうちいずれかを示す。
【００４２】
【化５】
2014129309.tif 000006
【００４３】
上記第二反応式において、Ｘ及びＹは同一であっても異なっていても良く、水素原子又は炭素数１〜８のアルキル基のうちいずれかを示す。
【００４４】
【化６】
2014129309.tif 000007
【００４５】
上記第三反応式において、Ｒは炭素数１〜１２のアルキル基又は炭素数６〜１２のアリール基のうちのいずれかを示し、Ｘ及びＹは同一であっても異なっていても良く、水素原子又は炭素数１〜８のアルキル基のうちいずれかを示す。
【００４６】
まず、第一反応について説明する。第一反応において用いる９−アントロン化合物としては、９−アントロン、２−メチル−９−アントロン、３−メチル−９−アントロン、２−エチル−９−アントロン、３−エチル−９−アントロン等が挙げられる。
【００４７】
第一反応で用いる酸としては、無機酸、有機酸いずれも使用可能であるが、無機酸としては、例えば、硫酸、メタンスルホン酸、塩酸、硝酸、リン酸、ポリリン酸、四塩化チタン、四塩化スズ等が挙げられる。有機酸としては、ギ酸、酢酸、プロピオン酸、酪酸等が挙げられる。
【００４８】
第一反応で用いる溶媒としては、特に種類を選ばない。例えば、トルエン、キシレン、クロロナフタレン等の芳香族系溶媒、テトラヒドロフラン、１，４−ジオキサン等のエーテル系溶媒、アセトン、メチルエチルケトン、メチル−ｉ−ブチルケトン、シクロヘキサノン等のケトン系溶媒が挙げられる。これらのうち、第一反応で副生する２−置換−１．４−ナフトヒドロキノン化合物の溶解度が高い溶媒が好ましい。特に好ましい溶媒としては、テトラヒドロフラン、１，４−ジオキサン等の水溶性エーテル系溶媒である。
【００４９】
第一反応で用いる酸の添加量は、原料アントロン化合物に対して１重量％程度である。反応温度は５０℃以上、１５０℃未満、より好ましくは９０℃以上、１２０℃未満である。５０℃未満では反応に時間がかかりすぎ、また、１５０℃以上では、ナフトキノンの分解物由来の不純物が増えて生成物の純度が上がらず、好ましくない。反応時間は反応温度によるが、通常１時間以上、４時間未満である。
【００５０】
次に第二反応について説明する。第二反応は、第一反応で得られた９，９’−ビアントラセン−１０，１０’（９Ｈ，９’Ｈ）−ジオン化合物を、溶媒中で塩基の存在下で加熱し、次いで酸析することにより行われる。
【００５１】
第二反応で用いる塩基としては、無機塩基、有機塩基ともに使用できる。無機塩基としては、例えば、水酸化ナトリウム、水酸化カリウム、水酸化リチウム等が使用可能である。これらの中でも特に、水酸化ナトリウムが好ましい。また、有機塩基としては、ピリジン、キノリン、ピペリジン等が挙げられる。
【００５２】
９，９’−ビアントラセン−１０，１０’（９Ｈ，９’Ｈ）−ジオン化合物に対する塩基の添加比率は、塩基が無機塩基か有機塩基かにより異なる。無機塩基の場合は、好ましくは２モル倍以上、１５モル倍未満、より好ましくは５モル倍以上、１０モル倍未満である。２モル倍未満では、原料の９，９’−ビアントラセン−１０，１０’（９Ｈ，９’Ｈ）−ジオン化合物が未反応で残留し、また１５モル倍以上添加しても、反応成績は向上することはない。
【００５３】
一方、塩基が有機塩基の場合も、添加比率の好ましい範囲の下限値及びより好ましい範囲の下限値は無機塩基の場合と同様であるが、該有機塩基を溶媒としても用いることもできるため、上限値は特に規定されない。該有機塩基を溶媒兼反応試薬として用いる場合は、原料９，９’−ビアントラセン−１０，１０’（９Ｈ，９’Ｈ）−ジオン化合物に対する添加比率は１００モル倍に達する場合もある。ただし、必要以上に過剰に用いると、経済的でないだけでなく、反応濃度が薄くなり、効率的ではなくなる。
【００５４】
第二反応に用いる溶媒としては、９，９’−ビアントラセン−１０，１０’（９Ｈ，９’Ｈ）−ジオン化合物が溶解すればよく、特に種類を選ばない。例えば、Ｎ，Ｎ’−ジメチルホルムアミド、Ｎ，Ｎ’−ジメチルアセトアミド、Ｎ−メチルピロリドン等のアミド系溶媒、テトラヒドロフラン、１，４−ジオキサン等のエーテル系溶媒、アセトニトリル、プロピオニトリル等のニトリル系溶媒、アセトン、メチルエチルケトン等のケトン系溶媒、メタノール、エタノール，ｉ−プロパノール等のアルコール系の溶媒が挙げられる。中でも、エノール化反応の起こり易さから、Ｎ，Ｎ’−ジメチルホルムアミド、Ｎ，Ｎ’−ジメチルアセトアミド、Ｎ−メチルピロリドン等のアミド系溶媒が好ましい。また、無機塩基を用いる場合は、無機塩基を水に溶解して反応させることから、水混和性であるアミド等の溶媒が好ましい。
【００５５】
第二反応の反応温度は、通常５０℃から１００℃である。反応時間は反応温度に関係し一定ではないが、通常３０分から２時間程度である。塩基を添加後、加熱して反応が進行するとともに、９，９’−ビアントラセン−１０，１０’（９Ｈ，９’Ｈ）−ジオン化合物のスラリーが溶解し赤色の溶液となる。その後、冷却しつつ、該赤色溶液を酸性の水溶液に投入すると、９，９’−ビアントラセン−１０，１０’−ジオール化合物の白色沈殿が生成する。なお、得られる９，９’−ビアントラセン−１０，１０’−ジオール化合物は、有機塩基化合物と塩を形成する場合がある。
【００５６】
次に、第三反応について説明する。一般式（１）によって表される１０，１０’−ビス（アシルオキシ）−９，９’−ビアントラセンは、第二反応によって得られた９，９’−ビアントラセン−１０，１０’−ジオール化合物とアシル化剤を塩基性化合物存在下反応させることにより得ることが出来る。
【００５７】
第二反応によって得られる９，９’−ビアントラセン−１０，１０’−ジオール化合物の例としては、例えば、９，９’−ビアントラセン−１０，１０’−ジオール、２，２’−ジメチル−９，９’−ビアントラセン−１０，１０’−ジオール、２，２’−ジエチル−９，９’−ビアントラセン−１０，１０’−ジオール、２，２’−ジプロピル−９，９’−ビアントラセン−１０，１０’−ジオール、２，２’−ジブチル−９，９’−ビアントラセン−１０，１０’−ジオール、２，２’−ジペンチル−９，９’−ビアントラセン−１０，１０’−ジオール、２，２’−ジヘキシル−９，９’−ビアントラセン−１０，１０’−ジオール、２，２’−ジヘプチル−９，９’−ビアントラセン−１０，１０’−ジオール、２，２’−ジオクチル−９，９’−ビアントラセン−１０，１０’−ジオール、２，２’−ジオクチル−９，９’−ビアントラセン−１０，１０’−ジオール、２，２’−ビス（２−エチルヘキシル）−９，９’−ビアントラセン−１０，１０’−ジオール、３，３’−ジメチル−９，９’−ビアントラセン−１０，１０’−ジオール、３，３’−ジエチル−９，９’−ビアントラセン−１０，１０’−ジオール、３，３’−ジプロピル−９，９’−ビアントラセン−１０，１０’−ジオール、３，３’−ジブチル−９，９’−ビアントラセン−１０，１０’−ジオール、３，３’−ジペンチル−９，９’−ビアントラセン−１０，１０’−ジオール、３，３’−ジヘキシル−９，９’−ビアントラセン−１０，１０’−ジオール、３，３’−ジヘプチル−９，９’−ビアントラセン−１０，１０’−ジオール、３，３’−ジオクチル−９，９’−ビアントラセン−１０，１０’−ジオール、３，３’−ジオクチル−９，９’−ビアントラセン−１０，１０’−ジオール、３，３’−ビス（２−エチルヘキシル）−９，９’−ビアントラセン−１０，１０’−ジオール、１，１’−ジメチル−９，９’−ビアントラセン−１０，１０’−ジオール、１，１’−ジエチル−９，９’−ビアントラセン−１０，１０’−ジオール、１，１’−ジプロピル−９，９’−ビアントラセン−１０，１０’−ジオール、１，１’−ジブチル−９，９’−ビアントラセン−１０，１０’−ジオール、１，１’−ジペンチル−９，９’−ビアントラセン−１０，１０’−ジオール、１，１’−ジヘキシル−９，９’−ビアントラセン−１０，１０’−ジオール、１，１’−ジヘプチル−９，９’−ビアントラセン−１０，１０’−ジオール、１，１’−ジオクチル−９，９’−ビアントラセン−１０，１０’−ジオール、１，１’−ジオクチル−９，９’−ビアントラセン−１０，１０’−ジオール、１，１’−ビス（２−エチルヘキシル）−９，９’−ビアントラセン−１０，１０’−ジオール、４，４’−ジメチル−９，９’−ビアントラセン−１０，１０’−ジオール、４，４’−ジエチル−９，９’−ビアントラセン−１０，１０’−ジオール、４，４’−ジプロピル−９，９’−ビアントラセン−１０，１０’−ジオール、４，４’−ジブチル−９，９’−ビアントラセン−１０，１０’−ジオール、４，４’−ジペンチル−９，９’−ビアントラセン−１０，１０’−ジオール、４，４’−ジヘキシル−９，９’−ビアントラセン−１０，１０’−ジオール、４，４’−ジヘプチル−９，９’−ビアントラセン−１０，１０’−ジオール、４，４’−ジオクチル−９，９’−ビアントラセン−１０，１０’−ジオール、４，４’−ジオクチル−９，９’−ビアントラセン−１０，１０’−ジオール、４，４’−ビス（２−エチルヘキシル）−９，９’−ビアントラセン−１０，１０’−ジオール、２，２’，６，６’−テトラメチル−９，９’−ビアントラセン−１０，１０’−ジオール、２，２’，６，６’−テトラエチル−９，９’−ビアントラセン−１０，１０’−ジオール、２，２’，６，６’−テトラプロピル−９，９’−ビアントラセン−１０，１０’−ジオール、２，２’，６，６’−テトラブチル−９，９’−ビアントラセン−１０，１０’−ジオール、２，２’，６，６’−テトラペンチル−９，９’−ビアントラセン−１０，１０’−ジオール、２，２’，６，６’−テトラヘキシル−９，９’−ビアントラセン−１０，１０’−ジオール、２，２’，６，６’−テトラヘプチル−９，９’−ビアントラセン−１０，１０’−ジオール、２，２’，６，６’−テトラオクチル−９，９’−ビアントラセン−１０，１０’−ジオール、２，２’，６，６’−テトラオクチル−９，９’−ビアントラセン−１０，１０’−ジオール、４，４’−ビス（２−エチルヘキシル）−９，９’−ビアントラセン−１０，１０’−ジオール等が挙げられる。
【００５８】
アシル化剤としては酸無水物又は酸ハロゲン化物が用いられる。酸無水物としては、無水酢酸、無水プロピオン酸、無水酪酸等が挙げられる。また、酸ハロゲン化物としては、塩化アセチル、塩化プロピオニル、塩化ｎ−ブチリル、塩化ｉ−ブチリル、塩化ｎ−バレリル、塩化ｉ−バレリル、塩化ｎ−ヘキサノイル、塩化ｎ−ヘプタノイル、塩化ｎ−オクタノイル、塩化２−エチルヘキサノイル、塩化ｎ−ノナノイル、塩化ｎ−デカノイル、塩化ｎ−ドデカノイル、臭化アセチル、臭化プロピオニル、臭化ｎ−ブチリル、臭化ｉ−ブチリル、臭化ｎ−バレリル、臭化ｉ−バレリル、臭化ｎ−ヘキサノイル、臭化ｎ−ヘプタノイル、臭化ｎ−オクタノイル、臭化２−エチルヘキサノイル等が挙げられる。
【００５９】
９，９’−ビアントラセン−１０，１０’−ジオール化合物に対するアシル化剤の添加比率は、アシル化剤が酸ハロゲン化物の場合は、２モル倍以上２．５モル倍未満、好ましくは２．１モル倍以上２．３モル倍未満である。２モル倍未満では原料の９，９’−ビアントラセン−１０，１０’−ジオール化合物が残留し得られた反応物の純度が低下し、また、２．５モル倍以上では、多量残留した酸ハロゲン化物のため、反応物が結晶化し難くなり収率が低下し、いずれも好ましくない。一方、アシル化剤が酸無水物の場合も同様に、９，９’−ビアントラセン−１０，１０’−ジオール化合物に対して２モル倍以上２．５モル倍未満用いることで十分であるが、酸無水物を反応溶媒と兼ねて用いることも可能であり、その場合は、９，９’−ビアントラセン−１０，１０’−ジオール化合物に対して酸無水物を２.５モル倍以上用いても良い。
【００６０】
塩基性化合物としては、有機塩基又は無機塩基が用いられる。有機塩基としては、例えばトリメチルアミン、トリエチルアミン、トリブチルアミン、ジエチル−アミン、ジエチルアミン、ジブチルアミン、ピリジン、α−ピコリン、β−ピコリン、γ−ピコリン、ピペリジン等が挙げられる。一方、無機塩基としては、水酸化リチウム、水酸化ナトリウム、水酸化カリウム、炭酸ナトリウム、炭酸カリウム等が挙げられる。
【００６１】
アシル化剤との反応における塩基性化合物の添加比率であるが、塩基性化合物が無機塩基の場合は原料の９，９’−ビアントラセン−１０，１０’−ジオール化合物に対して２モル倍以上、２．２モル倍未満添加する。また、塩基性化合物が有機塩基の場合は、原料の９，９’−ビアントラセン−１０，１０’−ジオール化合物に対して有機塩基を２モル倍以上、２．５モル倍未満添加する。
【００６２】
９，９’−ビアントラセン−１０，１０’−ジオール化合物とアシル化剤との反応においては、通常、溶媒を使用する。塩基が有機塩基である場合は、溶媒としては、アシル化剤と反応しなければ特に種類を選ばない。例えば、ベンゼン、トルエン、キシレン、クロロベンゼン等の芳香族系溶媒又は塩化メチレン、ジクロロエタン、ジクロロエチレン等のハロゲン系溶媒のような水非混和性溶媒、さらには、アセトン、メチルエチルケトン、メチルイソブチルケトン等のケトン系溶媒、Ｎ−メチルピロリドン、ジエチル−ホルムアミド等のアミド系溶媒又はテトラヒドロフラン、１，４−ジオキサン等のエーテル系溶媒のような水混和性溶媒を用いることが出来る。
【００６３】
一方、塩基性化合物が無機塩基である場合は、アシル化剤を溶解させる溶媒としては水非混和性の溶媒が好ましい。水混和性の溶媒を使用する場合、アシル化剤が容易に加水分解され有機酸となるため、生成物の収率が大幅に低下し、好ましくない。水非混和性の溶媒としては、例えば、ベンゼン、トルエン、ｏ−キシレン、ｐ−キシレン、クロロベンゼン、メチルナフタレン、テトラリン等の芳香族系溶媒、塩化メチレン、ジクロロエタン、ジクロロエチレン等のハロゲン系溶媒を使用することが出来る。
【００６４】
溶媒の使用量は、水混和性の溶媒を用いる場合は、９，９’−ビアントラセン−１０，１０’−ジオール化合物を溶解し得る量であればよい。具体的には、水混和性溶媒に対する９，９’−ビアントラセン−１０，１０’−ジオール化合物の仕込濃度は、通常５重量％以上、３０重量％未満である。一方、水非混和性の溶媒を用いる場合は、アシル化剤を溶解し得る量であれば良い。通常、水非混和性の溶媒に対するアシル化剤の濃度は５重量％以上、３０重量％未満である。また、無機塩基を用いて９，９’−ビアントラセン−１０，１０’−ジオール化合物のアルカリ塩水溶液を調製する場合は、その濃度は通常５重量％以上２０重量％未満である。
【００６５】
無機塩基の水溶液中に９，９’−ビアントラセン−１０，１０’−ジオール化合物を溶解させ、アシル化剤を溶解した水非混和性溶媒を加えて反応させる場合は、相間移動触媒の使用が有効である。相間移動触媒としては、例えば、テトラメチルアンモニウムブロマイド、テトラエチルアンモニウムブロマイド、テトラプロピルアンモニウムブロマイド、テトラブチルアンモニウムブロマイド、トリオクチルメチルアンモニウムブロマイド、トリオクチルエチルアンモニウムブロマイド、トリオクチルプロピルアンモニウムブロマイド、トリオクチルブチルアンモニウムブロマイド、ベンジルジエチル−オクタデシルアンモニウムブロマイド、テトラメチルアンモニウムクロライド、テトラエチルアンモニウムクロライド、テトラプロピルアンモニウムクロライド、テトラブチルアンモニウムクロライド、トリオクチルメチルアンモニウムクロライド、トリオクチルエチルアンモニウムクロライド、トリオクチルプロピルアンモニウムクロライド、トリオクチルブチルアンモニウムクロライド、ベンジルジエチル−オクタデシルアンモニウムクロライド等が挙げられる。
【００６６】
相間移動触媒の添加量としては、９，９’−ビアントラセン−１０，１０’−ジオール化合物に対して、好ましくは０．０１重量％以上、１０重量％未満、より好ましくは、０．１重量％以上、１．０重量％未満である。０．０１重量％未満であると、反応速度が遅く、また、１０重量％以上だと生成物の純度が低下するので好ましくない。
【００６７】
反応温度は、好ましくは０℃以上８０℃未満、より好ましくは０℃以上２０℃未満である。本反応は発熱反応であり、冷却が必要である。０℃未満では、溶媒の使用量にもよるが、９，９’−ビアントラセン−１０，１０’−ジオール化合物の溶媒に対する溶解度が低くなるため、９，９’−ビアントラセン−１０，１０’−ジオール化合物がスラリー状態となり、反応速度が低下する。一方、８０℃以上だと、副反応が進行し、目的物の純度が低下し、好ましくない。
【００６８】
反応時間は、反応温度にもよるが、通常、１５分以上３時間未満である。反応終了後、溶媒が水混和性の場合はメタノール等のアルコール系溶媒を加えて未反応のアシル化剤を中和した後、水を加えて生成物を結晶化させる。また、溶媒が水非混和性の場合は、沈殿した塩基性化合物の塩酸塩を水を加えて溶解して二層とし、次いで分液した水非混和溶媒にメタノールを加えた後濃縮し、生成物を結晶化させる。析出した結晶を濾別・洗浄することにより、目的物を得ることができる。また、必要に応じて再結晶等により精製してもよい。
【００６９】
得られた化合物の同定は、１Ｈ−ＮＭＲスペクトル、ＩＲスペクトルを用いて行い、１０，１０’−ビス（アシルオキシ）−９，９’−ビアントラセン化合物であることを確認した。
【００７０】
（ラジカル重合増感剤）
本発明の一般式（１）で示される１０，１０’−ビス（アシルオキシ）−９，９’−ビアントラセン化合物はラジカル重合において増感作用を有するので、ラジカル重合増感剤とすることができる。即ち、本発明のラジカル重合増感剤は、当該化合物を有効成分として含有するラジカル重合増感剤である。
【００７１】
（ラジカル重合性組成物）
本発明の１０，１０’−ビス（アシルオキシ）−９，９’−ビアントラセン化合物を含有するラジカル重合増感剤とラジカル重合開始剤及びラジカル重合性化合物とを混合することにより、ラジカル重合性組成物とすることができる。当該ラジカル重合性組成物は、波長が３７５ｎｍから４２０ｎｍの光を含むエネルギー線を照射することにより、容易に光硬化させることができる。
【００７２】
本発明で用いるラジカル重合開始剤としては、炭素原子、水素原子及び酸素原子のみからなり環境にやさしいという点と本発明のラジカル重合増感剤の効果が顕著であるという点から、波長が３７５ｎｍから４２０ｎｍの光を含むエネルギー線に対して吸光係数が小さいベンジルメチルケタール系、α−ヒドロキシアルキルフェノン系重合開始剤等のラジカル重合開始剤が特に挙げられる。
【００７３】
具体的な化合物としては、ベンジルメチルケタール系ラジカル重合開始剤としては、２，２−ジメトキシ−１，２−ジフェニルエタン−１−オン（商品名「イルガキュア６５１」ビーエーエスエフ社製）等が挙げられ、α−ヒドロキシアルキルフェノン系ラジカル重合開始剤としては２−ヒドロキシ−２−メチル−１−フェニルプロパン−１−オン（商品名「ダロキュア１１７３」ビーエーエスエフ社製）、１−ヒドロキシシクロヘキシルフェニルケトン（商品名「イルガキュア１８４」ビーエーエスエフ社製）、１−[４−（２−ヒドロキシエトキシ）−フェニル]−２−ヒドロキシ−２−メチル−１−プロパン−１−オン（商品名「イルガキュア２９５９」ビーエーエスエフ社製）、２−ヒドロキシ−１−｛４−[４−（２−ヒドロキシ−２−メチルプロピオニル）−ベンジル]フェニル｝−２−メチル−１−オン（商品名「イルガキュア１２７」ビーエーエスエフ社製）が挙げられる。
【００７４】
特に、ベンジルメチルケタール系ラジカル重合開始剤である２，２−ジメトキシ−１，２−ジフェニルエタン−１−オン（商品名「イルガキュア６５１」ビーエーエスエフ社製）、α−ヒドロキシアルキルフェノン系ラジカル重合開始剤である２−ヒドロキシ−２−メチル−１−フェニルプロパン−１−オン（商品名「ダロキュア１１７３」ビーエーエスエフ社製）、１−ヒドロキシシクロヘキシルフェニルケトン（商品名「イルガキュア１８４」ビーエーエスエフ社製）が好ましい。
また、アセトフェノン系ラジカル重合開始剤であるアセトフェノン、２−ヒドロキシ−２−フェニルアセトフェノン、２−エトキシ−２−フェニルアセトフェノン、２−メトキシ−２−フェニルアセトフェノン、２−イソプロポキシ−２−フェニルアセトフェノン、２−ｉ−ブトキシ−２−フェニルアセトフェノン、ベンジル系ラジカル重合開始剤であるベンジル、４，４’−ジメトキシベンジル、アントラキノン系ラジカル重合開始剤である２−エチルアントラキノン、２−ｔ−ブチルアントラキノン、２−フェノキシアントラキノン、２−（フェニルチオ）アントラキノン、２−（ヒドロキシエチルチオ）アントラキノン等も用いることができる。
【００７５】
ラジカル重合開始剤に対するラジカル重合増感剤である本発明の１０，１０’−ビス（アシルオキシ）−９，９’−ビアントラセン化合物の添加量は、０．０１重量倍以上、１０重量倍未満、より好ましくは０．０５重量倍以上、１．０重量倍未満である。０．０１重量倍未満であれば、増感剤の効果が乏しく,また、１０重量倍以上加えても性能はそれ以上には上がらないので添加する意味がない。
【００７６】
本発明のラジカル重合増感剤の作用機構は明らかでないが、紫外ＬＥＤ領域の光を吸収して、１０，１０’−ビス（アシルオキシ）−９，９’−ビアントラセン化合物が励起され、励起種がラジカル重合開始剤にエネルギーを与え、ラジカル重合開始剤の開裂によりラジカル種の発生を促進するためと考えられる。
【００７７】
本発明で用いるラジカル重合性化合物としては、例えば、スチレン、ｐ−ヒドロキシスチレン、酢酸ビニル、アクリル酸、メタクリル酸、アクリロニトリル、メタクリロニトリル、アクリルアミド、アクリル酸エステル、メタクリル酸エステル等、又はこれらのオリゴマー等が挙げられる。
【００７８】
アクリル酸エステルとしては、単官能アクリレートとしてアクリル酸メチル、アクリル酸−ｎ−ブチル、アクリル酸シクロヘキシル、アクリル酸−２−エチルヘキシル、アクリル酸−２−ヒドロキシエチル、フェノキシポリエチレングリコールアクリレート、２−アクリロイルオキシエチルサクシネート、イソステアリルアクリレート、２−（２−エトキシエトキシ）エチルアクリレート、ステアリルアクリレート、テトラヒドロフルフリルアクリレート、ラウリルアクリレート、２−フェノキシエチルアクリレート、イソデシルアクリレート、イソオクチルアクリレート、トリデシルアクリレート、カプロラクトンアクリレート、エトキシ化ノニルフェニルアクリレート、イソボニルアクリレート、２−ヒドロキシエチルアクリレート、２−ヒドロキシプロピルアクリレート、４−ヒドロキシブチルアクリレート、ｉ−ブチルアクリレート、t−ブチルアクリレート、シクロヘキシルアクリレート、２−メトキシエチルアクリレート、メトキシトリエチレングリコールアクリレート、２−エトキシエチルアクリレート、ベンジルアクリレート等が挙げられ、二官能アクリレートとして、エトキシ化ビスフェノールＡジアクリレート、９，９−ビス[４−(２−アクリロイルオキシエトキシ)フェニル]フルオレン、トリシクロデカンジメタノールジアクリレート、１，１０−デカンジオールジアクリレート、１，９−ノナンジオールジアクリレート、ジプロピレングリコールジアクリレート、トリプロピレングリコールジアクリレート、１，３−ブチレングリコールジアクリレート、１，４−ブタンジオールジアクリレート、ジエチレングリコールジアクリレート、１，６−ヘキサンジオールジアクリレート、テトラエチレングリコールジアクリレート、トリエチレングリコールジアクリレート、トリプロピレングリコールジアクリレート、エトキシ化（３）ビスフェノールＡジアクリレート、アルコキシ化ネオペンチルグリコールジアクリレート等が挙げられ、多官能アクリレートとして、エトキシ化イソシアヌル酸トリアクリレート、ε-カプロラクトン変性トリス−（２−アクリロキシエチル）イソシアヌレート、ペンタエリスリトールトリアクリレート、トリメチロールプロパントリアクリレート、ジトリメチロールプロパンテトラアクリレート、エトキシ化ペンタエリスリトールテトラアクリレート、ペンタエリスリトールテトラアクリレート、ジペンタエリスリトールヘキサアクリレート、トリス(２−ヒドロキシエチル)イソシアヌレートトリアクリレート、エトキシ化トリメチロールプロパントリアクリレート、ペンタエリスリトールトリアクリレート、ペンタエリスリトールテトラアクリレート、ジトリメチロールプロパンテトラアクリレート、ジペンタエリスリトールペンタアクリレート等が挙げられる。さらには、エポキシアクリレート、ウレタンアクリレート、ポリエステルアクリレート、ポリブタジエンアクリレート、ポリオールアクリレート、ポリエーテルアクリレート、シリコーン樹脂アクリレート、イミドアクリレート等も使用可能である。
【００７９】
（メタ）クリレート化合物としては、単官能メタクリレートとして、メタクリル酸メチル、メタクリル酸−ｎ−ブチル、メタクリル酸シクロヘキシル、メタクリル酸−２−エチルヘキシル、メタクリル酸−２−ヒドロキシエチル、フェノキシエチレングリコールメタクリレート、ステアリルメタクリレート、２−メタクリロイルオキシエチルサクシネート、テトラヒドロフルフリルメタクリレート、イソデシルメタクリレート、ラウリルメタクリレート、２−フェノキシエチルメタクリレート、イソボルニルメタクリレート、トリデシルメタクリレート等が挙げられ、二官能メタクリレートとして、エチレングリコールジメタクリレート、ジエチレングリコールジメタクリレート、トリエチレングリコールジメタクリレート、エトキシ化ビスフェノールAジメタクリレート、トリシクロデカンジメタノールジメタクリレート、１，６−ヘキサンジオールジメタクリレート、１，９−ノナンジオールジメタクリレート、ネオペンチルグリコールジメタクリレート、グリセリンジメタクリレート、テトラエチレングリコールジメタクリレート、ポリエチレングリコールジメタクリレート、１，４−ブタンジオールジメタクリレート、ジエチレングリコールジメタクリレート、１，３−ブチレンジオールジメタクリレート、エトキシ化ビスフェノールＡジメタクリレート等が挙げられ、多官能メタクリレートとしては、トリメチロールプロパントリメタクリレート等が挙げられる。又、これらのラジカル重合性化合物は、単独で用いても、二種以上組み合わせて用いてもよい。
【００８０】
本発明のラジカル重合開始剤及びラジカル重合増感剤の合計した添加量は、ラジカル重合性化合物に対して０．０１重量％以上３．０重量％未満、好ましくは０．０５重量％以上１．０重量％未満である。ラジカル重合開始剤及びラジカル重合増感剤の合計量の濃度が０．０５重量％より低すぎると、光硬化速度が遅くなってしまい、一方、ラジカル重合開始剤及びラジカル重合増感剤の合計量の濃度が３．０重量％より多すぎると、光硬化物の物性が悪化するため好ましくない。
【００８１】
なお、本発明のラジカル重合性組成物には、本発明のラジカル重合増感剤、ラジカル重合開始剤及びラジカル重合性化合物の他に、本発明の効果を損なわない範囲で、本発明のラジカル重合増感剤以外のラジカル重合増感剤を含有させることができる。また、希釈剤、着色剤、有機又は無機の充填剤、レベリング剤、界面活性剤、消泡剤、増粘剤、難燃剤、酸化防止材、安定剤、滑剤、可塑剤などの各種樹脂添加剤を含有させることができる。
【００８２】
（重合方法）
当該ラジカル重合性組成物の重合はフィルム状で行うことも出来るし、塊状に硬化させることも可能である。フィルム状に重合させる場合は、当該ラジカル重合性組成物を液状にし、たとえばポリエステルフィルムまたはタックフィルムなどの基材上に、たとえばバーコーターなどを用いてラジカル重合性組成物を塗布し、波長が３７５ｎｍから４２０ｎｍの光を含むエネルギー線を照射して重合させる。
【００８３】
（塗布）
フィルム状に重合させる場合に用いられる基材としてはフィルム、紙、アルミ箔、金属等が主に用いられるが特に限定されない。基材としてのフィルムに用いられる素材としてはポリエステル、トリアセチルセルロース（ＴＡＣ）、ポリビニルアルコール（ＰＶＡ）等が用いられる。当該基材フィルムの膜厚は通常１００μｍ未満の膜厚のものを使用する。光硬化性組成物を塗布して得られる塗膜の膜厚を調整するために使用するバーコーターは特に指定しないが、膜厚が１μｍ以上１００μｍ未満に調整できるバーコーターを使用する。一方、スピンコーティング法やスクリーン印刷法により、さらに薄い膜厚あるいは厚い膜厚にして塗布することもできる。
【００８４】
（雰囲気）
また、フィルム状に重合させるときは、酸素存在下では酸素阻害のためフィルム表面のべたつきがなかなか取れず、開始剤の大量添加が必要となる。よって酸素非存在下で重合させることが望ましい。そのような重合方法としては、窒素ガス、ヘリウムガス等の雰囲気で行うことが挙げられる。また、タックフィルムまたはポリエチレンフィルム等で塗布した組成物を覆った後に、ラジカル重合させる方法も有効である。
【００８５】
（照射源）
このようにして調製したラジカル重合性組成物からなる塗膜に、波長が３７５ｎｍから４２０ｎｍまでの範囲の光を含むエネルギー線を１〜２０００ｍＷ／ｃｍ２程度の強さで光照射することにより、光硬化物を得ることができる。用いる照射源としては３９５ｎｍの光を中心波長とする紫外ＬＥＤ、３８５ｎｍ光を中心波長とする紫外ＬＥＤ及び３７５ｎｍの光を中心波長とする紫外ＬＥＤが好ましいが、波長が３７５ｎｍから４２０ｎｍの間に発光スペクトルを持つランプであれば使用可能であり、フュージョン社製のＤ−バルブ、Ｖ−バルブ等の無電極ランプや、キセノンランプ、ブラックライト、超高圧水銀ランプ、メタルハライドランプ及びガリウムドープドランプ等も使用可能である。また、太陽光によっても硬化させることもできる。
【００８６】
（タック・フリー・テスト）
本発明のラジカル重合性組成物が光硬化したかどうかを判定する方法としては、タック・フリー・テスト（指触テスト）を用いた。すなわち、ラジカル重合性組成物に光を照射すると、硬化して組成物のタック（べたつき）がなくなるため、光を照射してからタック（べたつき）がなくなるまでの時間を測定することにより、光硬化時間を測定した。
【実施例】
【００８７】
以下、本発明を実施例に基づいて詳細に説明するが、本発明はその趣旨を超えない限り、以下の記載例に限定されるものではない。特記しない限り、すべての部および百分率は重量％である。
【００８８】
生成物の確認は下記の機器による測定により行った。
（１）融点：ゲレンキャンプ社製の融点測定装置、型式ＭＦＢ−５９５（ＪＩＳ  Ｋ００６４に準拠）
（２）赤外線（ＩＲ）分光光度計：日本分光社製、型式ＩＲ−８１０
（３）核磁気共鳴装置（ＮＭＲ）：日本電子社製、型式ＧＳＸ  ＦＴ  ＮＭＲ  Ｓｐｅｃｔｏｒｏｍｅｔｅｒ
【００８９】
（合成例１）１０，１０’−ビス（アセチルオキシ）−９，９’−ビアントラセンの合成
温度計、攪拌機付きの２００ｍｌ三口フラスコ中、窒素雰囲気下、９，９’−ビアントラセン−１０，１０’−ジオール３．８６ｇ（１０．０ミリモル）、無水酢酸１０．２ｇ（１００．０ミリモル）、塩化メチレン３０ｍｌを仕込んだ。さらに、氷水で冷却しながらトリエチルアミン２．２g（２２．０ミリモル）の塩化メチレン５ｍｌ溶液を加えた後、メタノール５０ｍｌを加え濃縮して析出した結晶を吸引ろ過・乾燥し、１０，１０’−ビス（アセチルオキシ）−９，９’−ビアントラセンの薄黄色の結晶３．１０ｇ（６．５ミリモル）を得た。９，９’−ビアントラセン−１０，１０’−ジオールに対する収率は６５モル％であった。
【００９０】
（１）融点：２５２−２５４℃
（２）ＩＲ（ＫＢｒ，ｃｍ−１）：３０６０，２９４０，１７７０，１６２０，１４４０，１３５２，１２００，１１６２，１０６５，７７０，７５０，７２２．
（３）１Ｈ−ＮＭＲ（４００ＭＨｚ、ＣＤＣｌ３）：δ＝２．７２（ｓ，６Ｈ），７．０８−７．１８（ｍ，８Ｈ），７．４５−７．５２（ｍ，４Ｈ），８．０５−８．１２（ｍ，４Ｈ）．
【００９１】
（合成例２）１０，１０’−ビス（プロピオニルオキシ）−９，９’−ビアントラセンの合成
温度計、攪拌機付きの２００ｍｌ三口フラスコ中、窒素雰囲気下、９，９’−ビアントラセン−１０，１０’−ジオール３．８６ｇ（１０．０ミリモル）、無水プロピオン酸１３．０ｇ（１００．０ミリモル）、塩化メチレン３０ｍｌを仕込んだ。さらに、氷水で冷却しながらトリエチルアミン２．２g（２２．０ミリモル）の塩化メチレン５ｍｌ溶液を加えた後、メタノール５０ｍｌを加え濃縮して析出した結晶を吸引ろ過・乾燥し、１０，１０’−ビス（プロピオニルルオキシ）−９，９’−ビアントラセンの薄黄色の結晶４．６０ｇ（９．２ミリモル）を得た。９，９’−ビアントラセン−１０，１０’−ジオールに対する収率は９２モル％であった。
【００９２】
（１）融点：２６０℃以上
（２）ＩＲ（ＫＢｒ，ｃｍ−１）：３０６０，２９８０，２９５０，２９３０，１７７０，１４４１，１２４１，１１２０，１０８３，１０５６，７７０，７５４．
（３）１Ｈ−ＮＭＲ（４００ＭＨｚ、ＣＤＣｌ３）：δ＝１．５４（ｔ，Ｊ＝８Ｈｚ，６Ｈ），３．０７（ｑ，Ｊ＝８Ｈｚ，４Ｈ），７．０８−７．２０（ｍ，８Ｈ），７．４３−７．５１（ｍ，４Ｈ），８．０３−８．１１（ｍ，４Ｈ）．
【００９３】
（合成例３）１０，１０’−ビス（ｎ−ブチリルオキシ）−９，９’−ビアントラセンの合成
温度計、攪拌機付きの２００ｍｌ三口フラスコ中、窒素雰囲気下、９，９’−ビアントラセン−１０，１０’−ジオール７．７２ｇ（２０．０ミリモル）、塩化ｎ−ブチリル４．６９ｇ（４４．０ミリモル）、ジメチルアセトアミド５０ｍｌを仕込んだ。さらに、氷水で冷却しながらトリエチルアミン４．８４g（４８．４ミリモル）のジメチルアセトアミド１０ｍｌ溶液を加えた後、室温で１時間撹拌したところ白い結晶が析出した。該反応混合物にメタノール１００ｍｌを加えリスラリーし、ついで結晶を吸引ろ過・乾燥し、１０，１０’−ビス（ｎ−ブチリルオキシ）−９，９’−ビアントラセンの薄黄色の結晶８．１０ｇ（１５．４ミリモル）を得た。９，９’−ビアントラセン−１０，１０’−ジオールに対する収率は７７モル％であった。
【００９４】
（１）融点：２６０℃以上
（２）ＩＲ（ＫＢｒ，ｃｍ−１）：３０７０，２９７６，２９４０，１７６４，１６２８，１４４２，１３４８，１１３０，１０９６，１０８０，９１５，８６８，７５８，６７７．
（３）１Ｈ−ＮＭＲ（４００ＭＨｚ、ＣＤＣｌ３）：δ＝１．２６（ｔ，Ｊ＝８Ｈｚ，６Ｈ），２．０３−２．１３（ｍ，４Ｈ），３．０２（ｔ，Ｊ＝８Ｈ，４Ｈ），７．０８−７．２０（ｍ，８Ｈ），７．４２−７．５０（ｍ，４Ｈ），８．０３−８．１４（ｍ，４Ｈ）．
【００９５】
（合成例４）１０，１０’−ビス（ｎ−バレリルオキシ）−９，９’−ビアントラセンの合成
温度計、攪拌機付きの２００ｍｌ三口フラスコ中、窒素雰囲気下、９，９’−ビアントラセン−１０，１０’−ジオール７．７２ｇ（２０．０ミリモル）、塩化ｎ−バレリル５．３０ｇ（４４．０ミリモル）、ジメチルアセトアミド５０ｍｌを仕込んだ。さらに、氷水で冷却しながらトリエチルアミン４．８４g（４８．４ミリモル）のジメチルアセトアミド１０ｍｌ溶液を加えた後、室温で１時間撹拌したところ白い結晶が析出した。該反応混合物にメタノール１００ｍｌを加えリスラリーし、ついで結晶を吸引ろ過・乾燥し、１０，１０’−ビス（ｎ−バレリルオキシ）−９，９’−ビアントラセンの薄黄色の結晶７．６０ｇ（１３．７ミリモル）を得た。９，９’−ビアントラセン−１０，１０’−ジオールに対する収率は６９モル％であった。
【００９６】
（１）融点：２６０℃以上
（２）ＩＲ（ＫＢｒ，ｃｍ−１）：３０７０，２９７０，２９４０，２８８０，１７６８，１７５８，１６２８，１４７３，１４４２，１３４８，１２３０，１１８８，１１３４，１１１０，１０９２，１０５８，１０２４，８７０，７８０，７６０，７４２，６８４，６７８．
（３）１Ｈ−ＮＭＲ（４００ＭＨｚ、ＣＤＣｌ３）：δ＝１．１１（ｔ，Ｊ＝８Ｈｚ，６Ｈ），１．６１−１．７２（ｍ，４Ｈ），１．９９−２．０８（ｍ，４Ｈ），３．０２（ｔ，Ｊ＝８Ｈｚ，４Ｈ），７．０９−７．２０（ｍ，８Ｈ），７．４３−７．５２（ｍ，４Ｈ），８．０２−８．１１（ｍ，４Ｈ）．
【００９７】
（実施例１）１０，１０’−ビス（アセチルオキシ）−９，９’−ビアントラセンをラジカル重合増感剤とする光硬化速度評価実験（ラジカル重合開始剤として１−ヒドロキシシクロヘキシルフェニルケトン（イルガキュア１８４）を使用した例）
ラジカル重合性化合物であるトリメチロールプロパントリアクリレート１００重量部、ラジカル重合開始剤としての１−ヒドロキシシクロヘキシルフェニルケトン１．０重量部に対し、ラジカル重合増感剤として、合成例１と同様にして得た１０，１０’−（アセチルオキシ）−９，９’−ビアントラセンを０．４重量部添加したラジカル重合性組成物を調製した。次に、ポリエステルフィルム（東レ製ルミラー膜厚１００ミクロン、ルミラーは東レ株式会社の登録商標）上に調製した組成物を膜厚が３０ミクロンとなるようにバーコーターを使用して塗布した。塗布後、この塗布膜をタックフィルムで覆い、ついで空気雰囲気下、紫外ＬＥＤ（Ｐｈｏｓｅｏｎ社製、中心波長３９５ｎｍ、照射強度１．０Ｗ／ｃｍ２）を用いて光照射したところ、硬化していることを確認した。タックフリータイムは３．５秒であった。
【００９８】
（実施例２）１０，１０’−ビス（プロピオニルオキシ）−９，９’−ビアントラセンをラジカル重合増感剤とする光硬化速度評価実験（ラジカル重合開始剤として１−ヒドロキシシクロヘキシルフェニルケトン（イルガキュア１８４）を使用した例）
１０，１０’−ビス（アセチルオキシ）−９，９’−ビアントラセンを合成例２と同様の方法で得た１０，１０’−（プロピオニルオキシ）−９，９’−ビアントラセンに変えたこと以外は実施例１と全く同様にしてラジカル重合性組成物を調製した。次に、ポリエステルフィルム（東レ製ルミラー膜厚１００ミクロン、ルミラーは東レ株式会社の登録商標）上に調製した組成物を膜厚が３０ミクロンとなるようにバーコーターを使用して塗布した。塗布後、この塗布膜をタックフィルムで覆い、ついで空気雰囲気下、紫外ＬＥＤ（Ｐｈｏｓｅｏｎ社製、中心波長３９５ｎｍ、照射強度１．０Ｗ／ｃｍ２）を用いて光照射したところ、硬化していることを確認した。タックフリータイムは４．０秒であった。
【００９９】
（実施例３）１０，１０’−ビス（ｎ−ブチリルオキシ）−９，９’−ビアントラセンをラジカル重合増感剤とする光硬化速度評価実験（ラジカル重合開始剤として１−ヒドロキシシクロヘキシルフェニルケトン（イルガキュア１８４）を使用した例）
１０，１０’−ビス（アセチルオキシ）−９，９’−ビアントラセンを合成例３と同様の方法で得た１０，１０’−（ｎ−ブチリルオキシ）−９，９’−ビアントラセンに変えたこと以外は実施例１と全く同様にしてラジカル重合性組成物を調製した。次に、ポリエステルフィルム（東レ製ルミラー膜厚１００ミクロン、ルミラーは東レ株式会社の登録商標）上に調製した組成物を膜厚が３０ミクロンとなるようにバーコーターを使用して塗布した。塗布後、この塗布膜をタックフィルムで覆い、ついで空気雰囲気下、紫外ＬＥＤ（Ｐｈｏｓｅｏｎ社製、中心波長３９５ｎｍ、照射強度１．０Ｗ／ｃｍ２）を用いて光照射したところ、硬化していることを確認した。タックフリータイムは４．０秒であった。
【０１００】
（実施例４）１０，１０’−ビス（ｎ−バレリルオキシ）−９，９’−ビアントラセンをラジカル重合増感剤とする光硬化速度評価実験（ラジカル重合開始剤として１−ヒドロキシシクロヘキシルフェニルケトン（イルガキュア１８４）を使用した例）
１０，１０’−ビス（アセチルオキシ）−９，９’−ビアントラセンを合成例４と同様の方法で得た１０，１０’−（ｎ−バレリルオキシ）−９，９’−ビアントラセンに変えたこと以外は実施例１と全く同様にしてラジカル重合性組成物を調製した。次に、ポリエステルフィルム（東レ製ルミラー膜厚１００ミクロン、ルミラーは東レ株式会社の登録商標）上に調製した組成物を膜厚が３０ミクロンとなるようにバーコーターを使用して塗布した。塗布後、この塗布膜をタックフィルムで覆い、ついで空気雰囲気下、紫外ＬＥＤ（Ｐｈｏｓｅｏｎ社製、中心波長３９５ｎｍ、照射強度１．０Ｗ／ｃｍ２）を用いて光照射したところ、硬化していることを確認した。タックフリータイムは３．０秒であった。
【０１０１】
（実施例５）１０，１０’−ビス（アセチルオキシ）−９，９’−ビアントラセンをラジカル重合増感剤とする光硬化速度評価実験（ラジカル重合開始剤として２−ヒドロキシ−２−メチル−１−フェニルプロパン−１−オン（ダロキュア１１７３）を使用した例）
ラジカル重合性化合物であるトリメチロールプロパントリアクリレート１００重量部、ラジカル重合開始剤としての２−ヒドロキシ−２−メチル−１−フェニルプロパン−１−オン１．４重量部に対し、ラジカル重合増感剤として、合成例１と同様にして得た１０，１０’−ビス（アセチルオキシ）−９，９’−ビアントラセンを０．４重量部添加したラジカル重合性組成物を調製した。次に、ポリエステルフィルム（東レ製ルミラー膜厚１００ミクロン、ルミラーは東レ株式会社の登録商標）上に調製した組成物を膜厚が３０ミクロンとなるようにバーコーターを使用して塗布した。塗布後、この塗布膜をタックフィルムで覆い、ついで空気雰囲気下、紫外ＬＥＤ（Ｐｈｏｓｅｏｎ社製、中心波長３９５ｎｍ、照射強度１．０Ｗ／ｃｍ２）を用いて光照射したところ、硬化していることを確認した。タックフリータイムは４．０秒であった。
【０１０２】
（実施例６）１０，１０’−（バレリルオキシ）−９，９’−ビアントラセンをラジカル重合増感剤とする光硬化速度評価実験（ラジカル重合開始剤として２−ヒドロキシ−２−メチル−１−フェニルプロパン−１−オン（ダロキュア１１７３）を使用した例）
１０，１０’−ビス（アセチルオキシ）−９，９’−ビアントラセンを合成例４と同様の方法で得た１０，１０’−（ｎ−バレリルオキシ）−９，９’−ビアントラセンに変えたこと以外は実施例１と全く同様にしてラジカル重合性組成物を調製した。次に、ポリエステルフィルム（東レ製ルミラー膜厚１００ミクロン、ルミラーは東レ株式会社の登録商標）上に調製した組成物を膜厚が３０ミクロンとなるようにバーコーターを使用して塗布した。塗布後、この塗布膜をタックフィルムで覆い、ついで空気雰囲気下、紫外ＬＥＤ（Ｐｈｏｓｅｏｎ社製、中心波長３９５ｎｍ、照射強度１．０Ｗ／ｃｍ２）を用いて光照射したところ、硬化していることを確認した。タックフリータイムは３．５秒であった。
【０１０３】
（実施例７）１０，１０’−ビス（アセチルオキシ）−９，９’−ビアントラセンをラジカル重合増感剤とする光硬化速度評価実験（ラジカル重合開始剤として２，２’−ジメトキシ−１，２−ジフェニルエタン−１−オン（イルガキュア６５１）を使用した例）
ラジカル重合性化合物であるトリメチロールプロパントリアクリレート１００重量部、ラジカル重合開始剤としての２，２’−ジメトキシ−１，２−ジフェニルエタン−１−オン０．１５重量部に対し、ラジカル重合増感剤として、合成例１と同様にして得た１０，１０’−ビス（アセチルオキシ）−９，９’−ビアントラセンを０．４重量部添加したラジカル重合性組成物を調製した。次に、ポリエステルフィルム（東レ製ルミラー膜厚１００ミクロン、ルミラーは東レ株式会社の登録商標）上に調製した組成物を膜厚が３０ミクロンとなるようにバーコーターを使用して塗布した。塗布後、この塗布膜をタックフィルムで覆い、ついで空気雰囲気下、紫外ＬＥＤ（Ｐｈｏｓｅｏｎ社製、中心波長３９５ｎｍ、照射強度１．０Ｗ／ｃｍ２）を用いて光照射したところ、硬化していることを確認した。タックフリータイムは４．５秒であった。
【０１０４】
（実施例８）１０，１０’−ビス（ｎ−バレリルオキシ）−９，９’−ビアントラセンをラジカル重合増感剤とする光硬化速度評価実験（ラジカル重合開始剤として２，２’−ジメトキシ−１，２−ジフェニルエタン−１−オン（イルガキュア６５１）を使用した例）
ラジカル重合性化合物であるトリメチロールプロパントリアクリレート１００重量部、ラジカル重合開始剤としての２，２’−ジメトキシ−１，２−ジフェニルエタン−１−オン０．１５重量部に対し、ラジカル重合増感剤として、合成例４と同様にして得た１０，１０’−ビス（ｎ−バレリルオキシ）−９，９’−ビアントラセンを０．４重量部添加したラジカル重合性組成物を調製した。次に、ポリエステルフィルム（東レ製ルミラー膜厚１００ミクロン、ルミラーは東レ株式会社の登録商標）上に調製した組成物を膜厚が３０ミクロンとなるようにバーコーターを使用して塗布した。塗布後、この塗布膜をタックフィルムで覆い、ついで空気雰囲気下、紫外ＬＥＤ（Ｐｈｏｓｅｏｎ社製、中心波長３９５ｎｍ、照射強度１．０Ｗ／ｃｍ２）を用いて光照射したところ、硬化していることを確認した。タックフリータイムは４．５秒であった。
【０１０５】
（比較例１）ラジカル重合開始剤として１−ヒドロキシシクロヘキシルフェニルケトン（イルガキュア１８４）を用い、ラジカル重合増感剤を使用しない場合の光硬化実験
１０，１０’−ビス（アセチルオキシ）−９，９’−ビアントラセンを添加しないこと以外は、実施例１と全く同様にしてラジカル重合性組成物を調製し、塗布後紫外ＬＥＤ光を照射した。タックフリータイムは２５秒であった。
【０１０６】
（比較例２）ラジカル重合開始剤として２−ヒドロキシ−２−メチル−１−フェニルプロパン−１−オン（ダロキュア１１７３）を用い、ラジカル重合増感剤を使用しない場合の光硬化実験
１０，１０’−ビス（アセチルオキシ）−９，９’−ビアントラセンを添加しないこと以外は、実施例５と全く同様にしてラジカル重合性組成物を調製し、塗布後紫外ＬＥＤ光を照射した。タックフリータイムは３７秒であった。
【０１０７】
（比較例３）ラジカル重合開始剤として２，２−ジメトキシ−１，２−ジフェニルエタン−１−オン（イルガキュア６５１）を用い、ラジカル重合増感剤を使用しない場合の光硬化実験
９−（アセチルオキシ）−９，９’−ビアントラセンを添加しないこと以外は、実施例７と全く同様にしてラジカル重合性組成物を調製し、塗布後紫外ＬＥＤ光を照射した。タックフリータイムは１９秒であった。
【０１０８】
（比較例４）ラジカル重合開始剤を用いず、ラジカル重合増感剤である１０，１０’−ビス（アセチルオキシ）−９，９’−ビアントラセン単独使用の場合の光硬化実験
２−ヒドロキシ−２−メチル−１−フェニルプロパン−１−オンを添加しないこと以外は、実施例１と全く同様にしてラジカル重合性組成物を調製し、塗布後紫外ＬＥＤ光を照射した。タックフリータイムは１９秒であった。
【０１０９】
（比較例５）ラジカル重合開始剤を用いず、ラジカル重合増感剤である１０，１０’−ビス（プロピオニルオキシ）−９，９’−ビアントラセン単独使用の場合の光硬化実験
２−ヒドロキシ−２−メチル−１−フェニルプロパン−１−オンを添加しないこと以外は、実施例２と全く同様にしてラジカル重合性組成物を調製し、塗布後紫外ＬＥＤ光を照射した。タックフリータイムは１７秒であった。
【０１１０】
（比較例６）ラジカル重合開始剤を用いず、ラジカル重合増感剤である１０，１０’−ビス（ｎ−ブチリルオキシ）−９，９’−ビアントラセン単独使用の場合の光硬化実験
２−ヒドロキシ−２−メチル−１−フェニルプロパン−１−オンを添加しないこと以外は、実施例３と全く同様にしてラジカル重合性組成物を調製し、塗布後紫外ＬＥＤ光を照射した。タックフリータイムは１８秒であった。
【０１１１】
（比較例７）ラジカル重合開始剤を用いず、ラジカル重合増感剤である１０，１０’−ビス（ｎ−バレリルオキシ）−９，９’−ビアントラセン単独使用の場合の光硬化実験
２−ヒドロキシ−２−メチル−１−フェニルプロパン−１−オンを添加しないこと以外は、実施例４と全く同様にしてラジカル重合性組成物を調製し、塗布後紫外ＬＥＤ光を照射した。タックフリータイムは１９秒であった。
【０１１２】
（比較例８）ラジカル重合開始剤として、２−メチル−１−（４−メチルチオフェニル）−２−モルフォリノプロパン−１−オン（イルガキュア９０７）を用いたの場合の光硬化実験
２−ヒドロキシ−２−メチル−１−フェニルプロパン−１−オン（ダロキュア１１７３）を２−メチル−１−（４−メチルチオフェニル）−２−モルフォリノプロパン−１−オン（イルガキュア９０７）に変えたこと以外は、比較例１と全く同様にしてラジカル重合性組成物を調製し、塗布後紫外ＬＥＤ光を照射した。タックフリータイムは４．０秒であった。
【０１１３】
実施例１から実施例８、比較例１から比較例８の結果を下表にまとめた。
【０１１４】
実施例１〜４と比較例１、実施例５、６と比較例２、実施例７、８と比較例３を比べることにより明らかなように、本発明の１０，１０’―ビス（アシルオキシ）−９，９’−ビアントラセン化合物は、α−ヒドロキシアルキルフェノン系ラジカル重合開始剤であるダロキュア１１７３、イルガキュア１８４、ベンジルメチルケタール系ラジカル重合開始剤であるイルガキュア６５１に対して、３９５ｎｍのＬＥＤ光を照射した際に増感効果があり、比較例８との比較で分かるようにその速度はアミノアルキルフェノン系のイルガキュア９０７と同等あるいはそれを超えるものであることがわかる。したがって、本発明のラジカル重合増感剤は、炭素原子、酸素原子、水素原子のみからなるラジカル重合開始剤に対してラジカル重合増感剤として有用である。
【０１１５】
また、比較例４〜７のラジカル重合開始剤を用いない例からわかるように、本発明の１０，１０’―ビス（アシルオキシ）−９，９’−ビアントラセン化合物は、ラジカル重合開始剤としての効果もあるが、硬化速度は十分ではないことが分かる。
【０１１６】
【表１】
2014129309.tif 000008
【０１１７】
【表２】
2014129309.tif 000009
【０１１８】
【表３】
2014129309.tif 000010
【０１１９】
【表４】
2014129309.tif 000011
【０１２０】
【表５】
2014129309.tif 000012